(57)【要約】【課題】電気特性の経時的な安定性に優れ、感光層を形成した場合に電気特性及び耐摩耗性の両方に優れる感光層が得られる感光層形成用塗布液を提供する。【解決手段】式（１）で表される繰り返し構造を含むポリエステル樹脂と、酸化防止剤とを感光層形成用塗布液に含有させる。2007213052.tif 000028  式（１）中、Ａｒ1〜Ａｒ4は、それぞれ独立に、置換基を有していてもよいアリーレン基を表わし、Ｘ1は単結合または二価基を表わす。【選択図】なし【特許請求の範囲】
【請求項１】
導電性支持体上に感光層を有する電子写真感光体の前記感光層を形成するための感光層形成用塗布液であって、
下記式（１）で表される繰り返し構造を含むポリエステル樹脂と、
酸化防止剤とを含有する
ことを特徴とする、感光層形成用塗布液。
【化１】
2007213052.tif 000024
（前記式（１）中、Ａｒ1〜Ａｒ4は、それぞれ独立に、置換基を有していてもよいアリーレン基を表わし、Ｘ1は単結合または二価基を表わす。）
【請求項２】
該ポリエステル樹脂が下記式（２）で表される繰り返し構造を含む
ことを特徴とする、請求項１記載の感光層形成用塗布液。
【化２】
2007213052.tif 000025
（式（２）中、Ａｒ5〜Ａｒ8は、それぞれ独立に、置換基を有していてもよいフェニレン基を表わし、Ｒ1は水素原子またはメチル基を表わす。）
【請求項３】
該酸化防止剤がフェノール系酸化防止剤である
ことを特徴とする請求項１又は請求項２記載の感光層形成用塗布液。
【請求項４】
請求項１〜３のいずれか１項に記載の感光層形成用塗布液を、導電性支持体上に塗布してなる層を備える
ことを特徴とする電子写真感光体。
【請求項５】
導電性支持体上に感光層を有する電子写真感光体であって、
該感光層が、下記式（１）で表わされる繰り返し構造を含むポリエステル樹脂と、酸化防止剤とを含有する
ことを特徴とする電子写真感光体。
【化３】
2007213052.tif 000026
（前記式（１）中、Ａｒ1〜Ａｒ4は、それぞれ独立に、置換基を有していてもよいアリーレン基を表わし、Ｘ1は単結合または二価基を表わす。）
【請求項６】
該ポリエステル樹脂が下記式（２）で表される繰り返し構造を含む
ことを特徴とする請求項５記載の電子写真感光体。
【化４】
2007213052.tif 000027
（式（２）中、Ａｒ5〜Ａｒ8は、それぞれ独立に、置換基を有していてもよいフェニレン基を表わし、Ｒ1は水素原子またはメチル基を表わす。）
【請求項７】
該酸化防止剤がフェノール系酸化防止剤である
ことを特徴とする請求項５又は請求項６記載の電子写真感光体。
【請求項８】
波長３８０〜５００ｎｍの単色書き込み光で使用される
ことを特徴とする、請求項４〜７のいずれか１項に記載の電子写真感光体。
【請求項９】
請求項４〜８のいずれか１項に記載の電子写真感光体と、
該電子写真感光体を帯電させる帯電手段、帯電した該電子写真感光体に対し露光を行ない静電潜像を形成する露光手段、前記静電潜像をトナーで現像する現像手段、並びに前記トナーを被転写体に転写する転写手段のうち、少なくとも一つとを備える
ことを特徴とする、電子写真感光体カートリッジ。
【請求項１０】
請求項４〜８のいずれか１項に記載の電子写真感光体と、
該電子写真感光体を帯電させる帯電手段と、
帯電した該電子写真感光体に対し露光を行ない静電潜像を形成する露光手段と、
前記静電潜像をトナーで現像する現像手段と、
前記トナーを被転写体に転写する転写手段とを備える
ことを特徴とする、画像形成装置。
【請求項１１】
該露光手段が露光波長３８０ｎｍ〜５００ｎｍの単色光により露光を行なう
ことを特徴とする、請求項１０記載の画像形成装置。
【発明の詳細な説明】
【技術分野】
【０００１】
本発明は、複写機やプリンター等に用いられる電子写真感光体の感光層を形成するための感光層形成用塗布液、並びに、電子写真感光体、電子写真感光体カートリッジ及び画像形成装置に関する。詳しくは、塗布液安定性に優れた感光層形成用塗布液、並びに、耐摩耗性に優れ、且つ、電気特性の良好な電子写真感光体、電子写真感光体カートリッジ及び画像形成装置に関するものである。
【背景技術】
【０００２】
電子写真技術は、即時性、高品質の画像が得られることなどから、複写機、各種プリンターなどの分野で広く使われている。
電子写真技術の中核となる電子写真感光体（以下適宜「感光体」という）については、無公害で成膜が容易、製造が容易である等の利点を有する有機系の光導電物質を使用した感光体が使用されている。
【０００３】
有機系の光導電材料を用いた感光体としては、光導電性微粉末をバインダ樹脂中に分散させたいわゆる単層型感光体、並びに、電荷発生層および電荷輸送層を積層した積層型感光体が知られている。積層型感光体は、それぞれ効率の高い電荷発生物質および電荷輸送物質を組み合わせることにより高感度な感光体が得られること、材料選択範囲が広く安全性の高い感光体が得られること、並びに、感光層を塗布により容易に形成可能で生産性が高く、コスト面でも有利なことから、感光体の主流であり、鋭意開発され実用化されている。
【０００４】
電子写真感光体は、電子写真プロセス、即ち、帯電、露光、現像、転写、クリーニング、除電等のサイクルで繰り返し使用されるため、その間様々なストレスを受け劣化する。このような劣化としては、例えば、帯電器として用いられるコロナ帯電器から発生する強酸化性のオゾンやＮＯｘが感光層に化学的なダメ−ジを与えたり、像露光や除電光で生成したキャリアが感光層内を流れることや外部からの光によって、感光層組成物が分解したりすることなどの、化学的、電気的劣化が挙げられる。
【０００５】
また、これとは別の劣化として、クリーニングブレード、磁気ブラシなどの摺擦や現像剤、転写部材や紙との接触等による感光層表面の摩耗や傷の発生、膜の剥がれといった機械的劣化がある。特に、このような感光層表面に生じる損傷は画像上に現れやすく、直接画像品質を損うため、感光体の寿命を制限する大きな要因となっている。即ち、高寿命の感光体を開発するためには、電気的、化学的耐久性を高めると同時に、機械的強度を高めることも望まれる。
【０００６】
表面保護層などの機能層を持たない一般的な感光体の場合、このような負荷を受けるのは感光層である。感光層は、通常バインダ樹脂と光導電性物質とからなっており、実質的に強度を決めるのはバインダ樹脂である。しかし、光導電性物質のドープ量が相当多いため、従来の技術では感光層に十分な機械強度を持たせるには至っていない。
【０００７】
また、高速印刷の要求の高まりから、より高速の電子写真プロセスに対応しうる材料が求められている。高速印刷を行なう場合、露光されてから現像されるまでの時間が短くなるために、感光体には高感度、高寿命であることの他に応答性が良いことも望まれる。感光体の応答性は、電荷輸送層、中でも電荷輸送物質により支配されるが、バインダ樹脂によっても大きく変わることが知られている。
【０００８】
また、これらの電子写真感光体を構成する各層は、通常、光導電性物質、バインダ樹脂等を含有する塗布液を導電性支持体上に塗布して形成される。この際、塗布方法としては、例えば浸漬塗布、スプレー塗布、ノズル塗布、バーコート、ロールコート、ブレード塗布等の方法が用いられる。これらの層形成方法では、例えば、層に含有させる物質を溶剤に溶解させた塗布液を用意し、この塗布液を塗布するなどの公知の方法が適用されている。
【０００９】
そして、多くの工程では、予め塗布液を調製し、それを保存しておくことが行われている。そのため、バインダ樹脂には、塗布工程に用いられる溶剤に対し溶解性が優れること、及び、溶解後の塗布溶液の安定性が優れることも望まれる。特に、光導電性物質（中でも電荷輸送物質）が脂肪族の多重結合（多くは二重結合）を含む場合、それが分解することのないような塗布液構成が望まれる。
【００１０】
感光層のバインダ樹脂としては、例えば、ポリメチルメタクリレート、ポリスチレン、ポリ塩化ビニル等のビニル重合体、およびその共重合体、ポリカーボネート、ポリエステル、ポリスルホン、フェノキシ、エポキシ、シリコーン樹脂等の熱可塑性樹脂や種々の熱硬化性樹脂が用いられている。数あるバインダ樹脂のなかではポリカーボネート樹脂が比較的優れた性能を有しており、これまで種々のポリカーボネート樹脂が開発され実用に供されている（例えば、特許文献１〜４参照）。
【００１１】
一方、商品名「Ｕ−ポリマー」として市販されているポリアリレート樹脂をバインダ樹脂として用いた電子写真用感光体の技術が開示され、その中でポリカーボネートに比して特に感度が優れていることが示されている（例えば、特許文献５参照）。
また、特定構造の二価フェノール成分を用いたポリアリレート樹脂をバインダ樹脂として用いた電子写真用感光体の技術が開示され、感光体製造時の溶液安定性が向上すること、機械的強度、特に耐磨耗性が優れていることが知られている（例えば、特許文献６および７参照）。
【００１２】
【特許文献１】特開昭５０−９８３３２号公報
【特許文献２】特開昭５９−７１０５７号公報
【特許文献３】特開昭５９−１８４２５１号公報
【特許文献４】特開平５−２１４７８号公報
【特許文献５】特開昭５６−１３５８４４号公報
【特許文献６】特開平３−６５６７号公報
【特許文献７】特開平１０−２８８８４５号公報
【発明の開示】
【発明が解決しようとする課題】
【００１３】
従来の感光体は、トナーによる現像、転写部材や紙との摩擦、クリーニング部材（ブレード）による摩擦などの実用上の負荷によって、表面が摩耗してしまったり、表面に傷が生じてしまったりしていた。このため、感光体を用いた印刷では実用上は限られた印刷性能にとどまっているのが現状である。
【００１４】
また、従前知られたポリエステル樹脂を用いた電子写真感光体では、他の樹脂を用いた場合よりも強度等は向上するものの、感光層形成用の塗布液としたときに安定性に乏しく、白濁したり、沈殿を生じたり、不溶化したりする等の課題があった。また、それだけでなく、塗布液中の成分の構造上の経時劣化により、感光体の電気特性が悪化することもあった。
【００１５】
本発明は、上記の課題を解決するべく創案されたもので、電気特性の経時的な安定性に優れ、感光層を形成した場合に電気特性及び耐摩耗性の両方に優れる感光層が得られる感光層形成用塗布液、並びに、電気特性及び耐摩耗性の両方に優れる電子写真感光体、それを用いた電子写真感光体カートリッジ及び画像形成装置を提供することを目的とする。
【課題を解決するための手段】
【００１６】
本発明者らは、上記課題を解決するべく鋭意検討した結果、感光層形成用塗布液に特定の構造を有するポリエステル樹脂と酸化防止剤とを含有させることにより、経時で液性や電気特性が安定となることを見い出し、また、該塗布液を用いて作製した電子写真感光体は十分な機械的特性を有し、且つ、良好な電気特性を示すことを見い出し、本発明の完成に至った。
【００１７】
すなわち本発明の要旨は、導電性支持体上に感光層を有する電子写真感光体の前記感光層を形成するための感光層形成用塗布液であって、下記式（１）で表される繰り返し構造を含むポリエステル樹脂と、酸化防止剤とを含有することを特徴とする、感光層形成用塗布液に存する（請求項１）。
【化１】
2007213052.tif 000002
（前記式（１）中、Ａｒ1〜Ａｒ4は、それぞれ独立に、置換基を有していてもよいアリーレン基を表わし、Ｘ1は単結合または二価基を表わす。）
【００１８】
このとき、該ポリエステル樹脂が、下記式（２）で表される繰り返し構造を含むことが好ましい（請求項２）。
【化２】
2007213052.tif 000003
（式（２）中、Ａｒ5〜Ａｒ8は、それぞれ独立に、置換基を有していてもよいフェニレン基を表わし、Ｒ1は水素原子またはメチル基を表わす。）
【００１９】
また、該酸化防止剤がフェノール系酸化防止剤であることが好ましい（請求項３）。
【００２０】
本発明の別の要旨は、前記の感光層形成用塗布液を、導電性支持体上に塗布してなる層を備えることを特徴とする電子写真感光体に存する（請求項４）。
【００２１】
本発明の更に別の要旨は、導電性支持体上に感光層を有する電子写真感光体であって、該感光層が、前記式（１）で表わされる繰り返し構造を含むポリエステル樹脂と、酸化防止剤とを含有することを特徴とする電子写真感光体に存する（請求項５）。
【００２２】
このとき、該ポリエステル樹脂が前記式（２）で表される繰り返し構造を含むことが好ましい（請求項６）。
【００２３】
また、該酸化防止剤がフェノール系酸化防止剤であることが好ましい（請求項７）。
【００２４】
さらに、前記の電子写真感光体は、波長３８０〜５００ｎｍの単色書き込み光で使用されるものであることが好ましい（請求項８）。
【００２５】
本発明の更に別の要旨は、前記の電子写真感光体と、該電子写真感光体を帯電させる帯電手段、帯電した該電子写真感光体に対し露光を行ない静電潜像を形成する露光手段、前記静電潜像をトナーで現像する現像手段、並びに前記トナーを被転写体に転写する転写手段のうち、少なくとも一つとを備えることを特徴とする、電子写真感光体カートリッジに存する（請求項９）。
【００２６】
本発明の更に別の要旨は、前記の電子写真感光体と、該電子写真感光体を帯電させる帯電手段と、帯電した該電子写真感光体に対し露光を行ない静電潜像を形成する露光手段と、前記静電潜像をトナーで現像する現像手段と、前記トナーを被転写体に転写する転写手段とを備えることを特徴とする、画像形成装置に存する（請求項１０）。
【００２７】
このとき、該露光手段は、露光波長の３８０ｎｍ〜５００ｎｍの単色光により露光を行なうものが好ましい（請求項１１）。
【発明の効果】
【００２８】
本発明の感光層形成用塗布液は、電気特性の経時的安定性に優れ、また、これを用いれば電気特性及び耐摩耗性に優れる感光層を形成することができる。
さらに、本発明によれば、電気特性及び耐摩耗性に優れた電子写真感光体、並びに、それを用いた電子写真感光体カートリッジ及び画像形成装置を得ることができる。
【発明を実施するための最良の形態】
【００２９】
以下、本発明を実施するための最良の形態について詳細に説明する。なお、本発明は、以下の実施の形態に限定されるものではなく、その要旨を逸脱しない範囲内で種々変形して実施することができる。
【００３０】
［Ｉ．塗布液］
本発明の感光層形成用塗布液（以下適宜「本発明の塗布液」という）は、電子写真感光体（感光体）の感光層を形成するための塗布液である。感光体は、導電性支持体（基体）上に感光層を有して構成されたものである。
感光体の感光層は、導電性支持体上に設けられ、また、感光体が下引き層を有する場合は下引き層上に（即ち、下引き層を介して導電性支持体上に）設けられる。感光層の型式としては、通常は、電荷発生物質と電荷輸送物質とが同一層に存在し、バインダ樹脂中に分散又は溶解された型（単層型、又は、分散型）の感光層；電荷発生物質がバインダ樹脂中に分散又は溶解された電荷発生層、及び、電荷輸送物質がバインダ樹脂中に分散又は溶解された電荷輸送層の二つに機能分離された複層構造を有する型（積層型、又は、機能分離型）の感光層が挙げられる。単層型の感光層を有する感光体は、いわゆる単層型感光体（又は、分散型感光体）であり、積層型の感光層を有する感光体は、いわゆる積層型感光体（又は、機能分離型感光体）であるが、感光層としては、何れの構成のものを用いてもよい。
【００３１】
さらに、積層型感光層としては、導電性支持体側から電荷発生層、電荷輸送層をこの順に積層して設ける順積層型感光層と、逆に電荷輸送層、電荷発生層の順に積層して設ける逆積層型感光層とがあり、いずれを採用することも可能である。中でも、最もバランスの取れた光導電性を発揮できる順積層型感光層が好ましい。
本発明の塗布液は、上記の感光層を形成するために用いられるものである。また、感光層が２以上の層（例えば、電荷発生層及び電荷輸送層）から構成されている場合、本発明の塗布液は、当該感光層を構成する層のうち少なくとも１層を形成するために用いられるものである。
【００３２】
さらに、本発明の塗布液は、特定の繰り返し構造を有するポリエステル樹脂（以下適宜「本発明にかかるポリエステル樹脂」という）と、酸化防止剤とを含有する。また、本発明の塗布液は、適宜、溶剤、電荷発生物質、電荷輸送物質、添加剤等をさらに含有する。
【００３３】
［Ｉ−１．ポリエステル樹脂］
本発明にかかるポリエステル樹脂は、下記式（１）で表される繰り返し構造を含むポリエステル樹脂である。
【化３】
2007213052.tif 000004
（前記式（１）中、Ａｒ1〜Ａｒ4は、それぞれ独立に、置換基を有していてもよいアリーレン基を表わし、Ｘ1は単結合または二価基を表わす。）
【００３４】
前記式（１）において、Ａｒ1〜Ａｒ4は、それぞれ独立に、アリーレン基を表わす。
Ａｒ1〜Ａｒ4の炭素数は本発明の効果を著しく損なわない限り任意である。ただし、Ａｒ1、Ａｒ2の炭素数は通常６以上、また、通常２０以下、好ましくは１２以下であり、特に好ましくは７である。また、Ａｒ3、Ａｒ4の炭素数は通常６以上、また、通常２０以下、好ましくは１２以下であり、特に好ましくは６である。
【００３５】
また、Ａｒ1〜Ａｒ4の環の数も本発明の効果を著しく損なわない限り任意であるが、通常１以上、また、通常３以下、好ましくは２以下であり、特に好ましくは１である。
【００３６】
これらのＡｒ1〜Ａｒ4の具体例を挙げると、フェニレン基、ナフチレン基、３−メチルフェニレン基、３−フェニルフェニレン基などが挙げられる。また、例えば、アントリレン基、フェナントリレン基、ピレニレン基等も挙げられる。これらの中でも、製造コストの面から、フェニレン基とナフチレン基が特に好ましい。また、フェニレン基とナフチレン基を比較した場合、製造コストの面に加えて合成のし易さの面で、フェニレン基がより好ましい。
【００３７】
また、Ａｒ1〜Ａｒ4を構成するアリーレン基は、それぞれ独立に、置換基を有していてもよい。置換基の具体例を挙げると、アルキル基、アリール基、ハロゲン基、アルコキシ基、縮合多環基などが挙げられる。このうち、感光層用のバインダ樹脂としての機械的特性と感光層形成用塗布液に対する溶解性とを勘案すれば、アリール基としてはフェニル基、ナフチル基等が好ましく、ハロゲン基としてフッ素原子、塩素原子、臭素原子、ヨウ素原子等が好ましく、アルコキシ基としては、メトキシ基、エトキシ基、ブトキシ基等が好ましく例示される。なお、置換基がアルキル基である場合、そのアルキル基の炭素数は通常１以上、また、通常１０以下、好ましくは８以下、より好ましくは２以下であり、具体的にはメチル基が特に好ましい。また、Ａｒ1〜Ａｒ4それぞれの置換基の数に特に制限は無く、中でも、３個以下であることが好ましく、２個以下であることがより好ましく、１個以下であることが特に好ましい。
【００３８】
さらに、式（１）中、Ａｒ1とＡｒ2が置換基を有する場合には、Ａｒ1とＡｒ2は同じ置換基を有する同じアリーレン基であることが好ましく、メチル基を置換基として有するフェニレン基であることがより好ましい。また、Ａｒ3とＡｒ4も同じアリーレン基であることが好ましく、中でも、置換基を有さないフェニレン基であることが特に好ましい。
【００３９】
また、前記式（１）において、Ｘ1は単結合または二価基を表わす。好適なＸ1の例を挙げると、硫黄原子、酸素原子、スルホニル基、シクロアルキレン基、−ＣＲ2Ｒ3−などが挙げられる。ここで、Ｒ2及びＲ3は、それぞれ独立に、水素原子、アルキル基、アリール基、ハロゲン基、またはアルコキシ基を表わす。また、Ｒ2及びＲ3のうち、感光層用のバインダ樹脂としての機械的特性と感光層形成用塗布液に対する溶解性とを勘案すれば、アリール基としてはフェニル基、ナフチル基などが好ましく、ハロゲン基としてはフッ素原子、塩素原子、臭素原子、ヨウ素原子等が好ましく、アルコキシ基としてはメトキシ基、エトキシ基、ブトキシ基等が好ましく例示される。なお、Ｒ2又はＲ3がアルキル基である場合、そのアルキル基の炭素数は、通常１以上、また、通常１０以下、好ましくは８以下、より好ましくは２以下である。
【００４０】
さらに、本発明にかかるポリエステル樹脂を製造する際に用いる二価ヒドロキシ化合物の製造の簡便性を勘案すれば、Ｘ1として好ましい基の例としては、−Ｏ−、−Ｓ−、−ＳＯ−、−ＳＯ2−、−ＣＯ−、−ＣＨ2−、−ＣＨ（ＣＨ3）−、−Ｃ（ＣＨ3）2−、シクロヘキシリデンが挙げられる。中でも好ましくは、−ＣＨ2−、−ＣＨ（ＣＨ3）−、−Ｃ（ＣＨ3）2−、シクロヘキシリデンであり、特に好ましくは−ＣＨ2−、−ＣＨ（ＣＨ3）−、シクロヘキシリデンである。
【００４１】
ところで、前記の式（１）で表される繰り返し構造は、二価ヒドロキシ残基（下記式（３）で表される部分構造）と、ジカルボン酸残基（下記式（４）で表される部分構造）とで構成されることになる。これらの二価ヒドロキシ残基及びジカルボン酸残基の構造は、本発明にかかるポリエステル樹脂に様々な影響を与える。したがって、二価ヒドロキシ残基及びジカルボン酸残基の構造は、適宜好ましい構造とすることが望ましい。
【化４】
2007213052.tif 000005
【化５】
2007213052.tif 000006
（式（３），（４）において、Ａｒ1〜Ａｒ4は、それぞれ独立に、置換基を有していてもよいアリーレン基を表わし、Ｘ1は単結合または二価基を表わす。）
【００４２】
以下、上記の二価ヒドロキシ残基及びジカルボン酸残基の好ましい構造について説明する。
まず、二価ヒドロキシ残基は、前記式（３）で表される。式（３）において、Ａｒ1、Ａｒ2及びＸ1は、それぞれ前記式（１）で説明したものと同様である。
【００４３】
前記の式（３）で表される二価ヒドロキシ残基の中でも、特に、下記式（５）で表される二価フェノール残基が好ましい。
【化６】
2007213052.tif 000007
（式（５）中、Ａｒ5、Ａｒ6は、それぞれ独立に、置換基を有していてもよいフェニレン基を表わし、Ｒ1は水素原子またはメチル基を表わす。）
【００４４】
前記式（５）において、Ａｒ5、Ａｒ6は、それぞれ独立に、置換基を有していてもよいフェニレン基を表わす。この際、Ａｒ5、Ａｒ6の置換基は、Ａｒ1〜Ａｒ4の置換基として上述したものと同様である。
また、前記式（５）においてＲ1は水素原子またはメチル基を表わす。
【００４５】
式（５）の具体例としては、以下に例示する二価フェノール化合物のヒドロキシル基から水素原子を取り除いた構造の二価フェノール残基が挙げられる。
即ち、Ｒ1が水素原子の場合、前記式（５）で表される二価フェノール残基に対応する二価フェノール化合物の例としては、ビス（２−ヒドロキシフェニル）メタン、（２−ヒドロキシフェニル）（３−ヒドロキシフェニル）メタン、（２−ヒドロキシフェニル）（４−ヒドロキシフェニル）メタン、ビス（３−ヒドロキシフェニル）メタン、（３−ヒドロキシフェニル）（４−ヒドロキシフェニル）メタン、ビス（４−ヒドロキシフェニル）メタン、ビス（２−ヒドロキシ−３−メチルフェニル）メタン、ビス（２−ヒドロキシ−３−エチルフェニル）メタン、（２−ヒドロキシ−３−メチルフェニル）（３−ヒドロキシ−４−メチルフェニル）メタン、（２−ヒドロキシ−３−エチルフェニル）（３−ヒドロキシ−４−エチルフェニル）メタン、（２−ヒドロキシ−３−メチルフェニル）（４−ヒドロキシ−３−メチルフェニル）メタン、（２−ヒドロキシ−３−エチルフェニル）（４−ヒドロキシ−３−エチルフェニル）メタン、ビス（３−ヒドロキシ−４−メチルフェニル）メタン、ビス（３−ヒドロキシ−４−エチルフェニル）メタン、（３−ヒドロキシ−４−メチルフェニル）（４−ヒドロキシ−３−メチルフェニル）メタン、（３−ヒドロキシ−４−エチルフェニル）（４−ヒドロキシ−３−エチルフェニル）メタン、ビス（４−ヒドロキシ−３−メチルフェニル）メタン、ビス（４−ヒドロキシ−３−エチルフェニル）メタン、ビス（４−ヒドロキシ−３，５−ジメチルフェニル）メタン、（４−ヒドロキシ−３，５−ジメチルフェニル）（３−ヒドロキシ−２，４−ジメチルフェニル）メタン、ビス（３−ヒドロキシ−２，４−ジメチルフェニル）メタン、等が挙げられる。
【００４６】
また、Ｒ1がメチル基の場合は、前記式（５）で表される二価フェノール残基に対応する二価フェノール化合物の例としては、１，１−ビス（２−ヒドロキシフェニル）エタン、１−（２−ヒドロキシフェニル）−１−（３−ヒドロキシフェニル）エタン、１−（２−ヒドロキシフェニル）−１−（４−ヒドロキシフェニル）エタン、１，１−ビス（３−ヒドロキシフェニル）エタン、１−（３−ヒドロキシフェニル）−１−（４−ヒドロキシフェニル）エタン、１，１−ビス（４−ヒドロキシフェニル）エタン、１，１−ビス（２−ヒドロキシ−３−メチルフェニル）エタン、１，１−ビス（２−ヒドロキシ−３−エチルフェニル）エタン、１−（２−ヒドロキシ−３−メチルフェニル）−１−（３−ヒドロキシ−４−メチルフェニル）エタン、１−（２−ヒドロキシ−３−エチルフェニル）−１−（３−ヒドロキシ−４−エチルフェニル）エタン、１−（２−ヒドロキシ−３−メチルフェニル）−１−（４−ヒドロキシ−３−メチルフェニル）エタン、１−（２−ヒドロキシ−３−エチルフェニル）−１−（４−ヒドロキシ−３−エチルフェニル）エタン、１，１−ビス（３−ヒドロキシ−４−メチルフェニル）エタン、１，１−ビス（３−ヒドロキシ−４−エチルフェニル）エタン、１−（３−ヒドロキシ−４−メチルフェニル）−１−（４−ヒドロキシ−３−メチルフェニル）エタン、１−（３−ヒドロキシ−４−エチルフェニル）−１−（４−ヒドロキシ−３−エチルフェニル）エタン、１，１−ビス（４−ヒドロキシ−３−メチルフェニル）エタン、１，１−ビス（４−ヒドロキシ−３−エチルフェニル）エタン、１，１−ビス（４−ヒドロキシ−３，５−ジメチルフェニル）エタン、１−（４−ヒドロキシ−３，５−ジメチルフェニル）−１−（３−ヒドロキシ−２，４−ジメチルフェニル）エタン、１，１−ビス（３−ヒドロキシ−２，４−ジメチルフェニル）エタン、等が挙げられる。
【００４７】
この中でも、二価フェノール化合物の製造の簡便性を考慮すれば、Ｒ1が水素原子の場合、ビス（４−ヒドロキシフェニル）メタン、（２−ヒドロキシフェニル）（４−ヒドロキシフェニル）メタン、ビス（２−ヒドロキシフェニル）メタン、ビス（４−ヒドロキシ−３−メチルフェニル）メタン、ビス（４−ヒドロキシ−３−エチルフェニル）メタン、ビス（４−ヒドロキシ−３，５−ジメチルフェニル）メタンが特に好ましい。また、Ｒ1がメチル基の場合には、１，１−ビス（４−ヒドロキシフェニル）エタン、１−（２−ヒドロキシフェニル）−１−（４−ヒドロキシフェニル）エタン、１，１−ビス（２−ヒドロキシフェニル）エタン、１，１−ビス（４−ヒドロキシ−３−メチルフェニル）エタン、１，１−ビス（４−ヒドロキシ−３−エチルフェニル）エタン、１，１−ビス（４−ヒドロキシ−３，５−ジメチルフェニル）エタン、等が好ましい。
【００４８】
また、式（３）中、式（５）には含まれない二価ヒドロキシ残基の例を挙げると、以下に例示する二価ヒドロキシ化合物のヒドロキシル基から水素原子を取り除いた構造の二価ヒドロキシ残基が挙げられる。
【００４９】
即ち、前記式（３）で表される二価ヒドロキシ残基に対応する二価ヒドロキシ化合物の例としては、３，３’，５，５’−テトラメチル−４，４’−ジヒドロキシビフェニル、２，４，３’，５’−テトラメチル−３，４’−ジヒドロキシビフェニル、２，２’，４，４’−テトラメチル−３，３’−ジヒドロキシビフェニル、
【００５０】
１，１−ビス（４−ヒドロキシフェニル）プロパン、１，１−ビス（４−ヒドロキシ−３−メチルフェニル）プロパン、１，１−ビス（４−ヒドロキシ−３，５−ジメチルフェニル）プロパン、２−（４−ヒドロキシ−３，５−ジメチルフェニル）−２−（３−ヒドロキシ−２，４−ジメチルフェニル）プロパン、１，１−ビス（３−ヒドロキシ−２，４−ジメチルフェニル）プロパン、２，２−ビス（４−ヒドロキシフェニル）プロパン、２，２−ビス（４−ヒドロキシ−３−メチルフェニル）プロパン、２，２−ビス（４−ヒドロキシ−３，５−ジメチルフェニル）プロパン、２−（４−ヒドロキシ−３，５−ジメチルフェニル）−２−（３−ヒドロキシ−２，４−ジメチルフェニル）プロパン、２，２−ビス（３−ヒドロキシ−２，４−ジメチルフェニル）プロパン、
【００５１】
ビス−（４−ヒドロキシフェニル）フェニルメタン、１，１−ビス−（４−ヒドロキシフェニル）−１−フェニルエタン、１，１−ビス−（４−ヒドロキシフェニル）−１−フェニルプロパン、ビス−（４−ヒドロキシフェニル）ジフェニルメタン、ビス−（４−ヒドロキシフェニル）ジベンジルメタン、
【００５２】
１，１−ビス（４−ヒドロキシフェニル）シクロヘキサン、１，１−ビス（４−ヒドロキシ−３−メチルフェニル）シクロヘキサン、１，１−ビス（４−ヒドロキシ−３，５−ジメチルフェニル）シクロヘキサン、１−（４−ヒドロキシ−３，５−ジメチルフェニル）−１−（３−ヒドロキシ−２，４−ジメチルフェニル）シクロヘキサン、１，１−ビス（３−ヒドロキシ−２，４−ジメチルフェニル）シクロヘキサン、
【００５３】
ビス（２−ヒドロキシフェニル）エーテル、（２−ヒドロキシフェニル）（３−ヒドロキシフェニル）エーテル、（２−ヒドロキシフェニル）（４−ヒドロキシフェニル）エーテル、ビス（３−ヒドロキシフェニル）エーテル、（３−ヒドロキシフェニル）（４−ヒドロキシフェニル）エーテル、ビス（４−ヒドロキシフェニル）エーテル、ビス（２−ヒドロキシ−３−メチルフェニル）エーテル、ビス（２−ヒドロキシ−３−エチルフェニル）エーテル、（２−ヒドロキシ−３−メチルフェニル）（３−ヒドロキシ−４−メチルフェニル）エーテル、（２−ヒドロキシ−３−エチルフェニル）（３−ヒドロキシ−４−エチルフェニル）エーテル、（２−ヒドロキシ−３−メチルフェニル）（４−ヒドロキシ−３−メチルフェニル）エーテル、（２−ヒドロキシ−３−エチルフェニル）（４−ヒドロキシ−３−エチルフェニル）エーテル、ビス（３−ヒドロキシ−４−メチルフェニル）エーテル、ビス（３−ヒドロキシ−４−エチルフェニル）エーテル、（３−ヒドロキシ−４−メチルフェニル）（４−ヒドロキシ−３−メチルフェニル）エーテル、（３−ヒドロキシ−４−エチルフェニル）（４−ヒドロキシ−３−エチルフェニル）エーテル、ビス（４−ヒドロキシ−３−メチルフェニル）エーテル、ビス（４−ヒドロキシ−３−エチルフェニル）エーテル、ビス（４−ヒドロキシ−３，５−ジメチルフェニル）エーテル、（４−ヒドロキシ−３，５−ジメチルフェニル）（３−ヒドロキシ−２，４−ジメチルフェニル）エーテル、ビス（３−ヒドロキシ−２，４−ジメチルフェニル）エーテル、
【００５４】
ビス（４−ヒドロキシフェニル）ケトン、等が挙げられる。
【００５５】
これらの中でも、二価ヒドロキシ化合物の製造の簡便性を考慮すれば、３，３’，５，５’−テトラメチル−４，４’−ジヒドロキシビフェニル、２，２−ビス（４−ヒドロキシ−３，５−ジメチルフェニル）プロパン、１，１−ビス（４−ヒドロキシ−３，５−ジメチルフェニル）シクロヘキサン、あるいは、ビス（４−ヒドロキシフェニル）エーテル、（２−ヒドロキシフェニル）（４−ヒドロキシフェニル）エーテル、ビス（２−ヒドロキシフェニル）エーテル、ビス（４−ヒドロキシ−３−メチルフェニル）エーテル、ビス（４−ヒドロキシ−３−エチルフェニル）エーテル、ビス（４−ヒドロキシ−３，５−ジメチルフェニル）エーテル、等が好ましい。
【００５６】
なお、上述した二価ヒドロキシ化合物及び二価ヒドロキシ残基は、１種を単独で用いてもよく、２種以上を任意の組み合わせ及び比率で併用しても良い。
【００５７】
一方、ジカルボン酸残基は、前記式（４）で表される。式（４）において、Ａｒ3及びＡｒ4は、それぞれ前記式（１）で説明したものと同様である。上記式（４）で表される構造を有するジカルボン酸残基の具体例としては、以下に例示するジカルボン酸化合物のカルボキシル基からヒドロキシル基を取り除いた構造のジカルボン酸残基が挙げられる。
即ち、例えば、前記式（４）で表されるジカルボン酸残基に対応するジカルボン酸化合物の例としては、ジフェニルエーテル−２，２’−ジカルボン酸、ジフェニルエーテル−２，３’−ジカルボン酸、ジフェニルエーテル−２，４’−ジカルボン酸、ジフェニルエーテル−３，３’−ジカルボン酸、ジフェニルエーテル−３，４’−ジカルボン酸、ジフェニルエーテル−４，４’−ジカルボン酸などが挙げられる。これらの中でも、ジカルボン酸化合物の製造の簡便性を考慮すれば、ジフェニルエーテル−２，２’−ジカルボン酸、ジフェニルエーテル−２，４’−ジカルボン酸、ジフェニルエーテル−４，４’−ジカルボン酸が好ましく、ジフェニルエーテル−４，４’−ジカルボン酸が特に好ましい。
なお、上述したジカルボン酸化合物及びジカルボン酸残基は１種を単独で用いてもよく、２種以上を任意の組み合わせ及び比率で併用しても良い。
【００５８】
したがって、二価ヒドロキシ残基及びジカルボン酸残基の構造を当該好ましい構造とするべく、前記のＡｒ1〜Ａｒ4及びＸ1も適切に選択することが好ましい。
上記の点から、上述した本発明にかかるポリエステル樹脂の中でも、特に、下記式（２）で表される繰り返し構造を含むものが好ましい。
【化７】
2007213052.tif 000008
（式（２）中、Ａｒ5〜Ａｒ8は、それぞれ独立に、置換基を有していてもよいフェニレン基を表わし、Ｒ1は水素原子またはメチル基を表わす。）
【００５９】
前記式（２）において、Ａｒ5、Ａｒ6及びＲ1は、それぞれ式（５）において説明したものと同様である。
また、前記式（２）において、Ａｒ7及びＡｒ8は、それぞれ独立に、置換基を有していてもよいフェニレン基を表わす。この際、Ａｒ7、Ａｒ8の置換基は、Ａｒ1〜Ａｒ4の置換基として上述したものと同様である。
【００６０】
また、前記式（１）で表される繰り返し構造は、本発明にかかるポリエステル樹脂において１種でもよく、２種以上を任意の組み合わせ及び比率で併用しても良い。したがって、前記の二価ヒドロキシ残基及びジカルボン酸残基は１種を単独で用いてもよく２種以上を任意の組み合わせ及び比率で併用しても良い。また、Ａｒ1〜Ａｒ4及びＸ1も、それぞれ、１種を単独で用いてもよく２種以上を任意の組み合わせ及び比率で併用しても良い。
【００６１】
さらに、本発明にかかるポリエステル樹脂は、前記の式（３）で表わされる二価ヒドロキシ残基又は式（４）で表わされるジカルボン酸残基以外の成分を、その部分構造として含んでいてもよい。例えば、式（４）で表わされるジカルボン酸残基の他のジカルボン酸残基を含み、構造の一部に式（１）の繰り返し構造を内包する樹脂でもよい。その他のジカルボン酸残基の具体例としては、アジピン酸残基、スベリン酸残基、セバシン酸残基、フタル酸残基、イソフタル酸残基、テレフタル酸残基、トルエン−２，５−ジカルボン酸残基、ｐ−キシレン−２，５−ジカルボン酸残基、ピリジン−２，３−ジカルボン酸残基、ピリジン−２，４−ジカルボン酸残基、ピリジン−２，５−ジカルボン酸残基、ピリジン−２，６−ジカルボン酸残基、ピリジン−３，４−ジカルボン酸残基、ピリジン−３，５−ジカルボン酸残基、ナフタレン−１，４−ジカルボン酸残基、ナフタレン−２，３−ジカルボン酸残基、ナフタレン−２，６−ジカルボン酸残基、ビフェニル−２，２’−ジカルボン酸残基、ビフェニル−４，４’−ジカルボン酸残基などが挙げられる。中でも、好ましくは、アジピン酸残基、セバシン酸残基、フタル酸残基、イソフタル酸残基、テレフタル酸残基、ナフタレン−１，４−ジカルボン酸残基、ナフタレン−２，６−ジカルボン酸残基、ビフェニル−２，２’−ジカルボン酸残基、ビフェニル−４，４’−ジカルボン酸残基が挙げられ、特に好ましくは、イソフタル酸残基、テレフタル酸残基が挙げられる。なお、前記の式（３）で表わされる二価ヒドロキシ残基又は式（４）で表わされるジカルボン酸残基以外の繰り返し単位（残基）も、１種を単独で用いてもよく、２種以上を任意の組み合わせ及び比率で併用しても良い。
【００６２】
ただし、本発明にかかるポリエステル樹脂において、前記の式（３）で表わされる二価ヒドロキシ残基又は式（４）で表わされるジカルボン酸残基以外の繰り返し単位は少ないほうが好ましい。よって、式（３）で表わされる以外の二価ヒドロキシ残基、式（４）で表わされる以外のジカルボン酸残基の量も、少ないことが好ましい。具体的な比率に制限は無いが、例えばジカルボン酸残基については、繰り返し単位の数の比率で、ジカルボン酸残基全量に占める式（４）で表わされるジカルボン酸残基の比率が、通常７０％以上、好ましくは８０％以上、より好ましくは９０％以上であり、特に好ましくは１００％である。
【００６３】
次に、本発明にかかるポリエステル樹脂の製造方法について説明する。本発明にかかるポリエステル樹脂の製造方法としては、公知の重合方法を用いることができる。例えば、界面重合法、溶融重合法、溶液重合法などが挙げられる。
【００６４】
例えば、界面重合法による製造の場合は、二価ヒドロキシ化合物をアルカリ水溶液に溶解した溶液と、芳香族ジカルボン酸クロライドを溶解したハロゲン化炭化水素の溶液とを混合する。この際、触媒として、四級アンモニウム塩もしくは四級ホスホニウム塩を存在させることも可能である。重合温度は０〜４０℃の範囲、重合時間は２〜２０時間の範囲であるのが生産性の点で好ましい。重合終了後、水相と有機相を分離し、有機相中に溶解しているポリマーを公知の方法で、洗浄、回収することにより、目的とする樹脂を得られる。
【００６５】
界面重合法で用いられるアルカリ成分としては、例えば、水酸化ナトリウム、水酸化カリウム等のアルカリ金属の水酸化物等を挙げることができる。アルカリの使用量としては、反応系中に含まれるフェノール性水酸基の１．０１〜３倍当量の範囲が好ましい。
【００６６】
また、ハロゲン化炭化水素としては、例えば、ジクロロメタン、クロロホルム、１，２−ジクロロエタン、トリクロロエタン、テトラクロロエタン、ジクロルベンゼンなどを挙げることができる。なお、ハロゲン化炭化水素は、１種を単独で用いてもよく、２種以上を任意の組み合わせ及び比率で併用しても良い。
【００６７】
さらに、触媒として用いられる四級アンモニウム塩もしくは四級ホスホニウム塩としては、例えば、トリブチルアミン、トリオクチルアミン等の三級アルキルアミンの塩酸、臭素酸、ヨウ素酸等の塩；ベンジルトリエチルアンモニウムクロライド、ベンジルトリメチルアンモニウムクロライド、ベンジルトリブチルアンモニウムクロライド、テトラエチルアンモニウムクロライド、テトラブチルアンモニウムクロライド、テトラブチルアンモニウムブロマイド、トリオクチルメチルアンモニウムクロライド、テトラブチルホスホニウムブロマイド、トリエチルオクタデシルホスホニウムブロマイド、Ｎ−ラウリルピリジニウムクロライド、ラウリルピコリニウムクロライドなどが挙げられる。なお、触媒も、１種を単独で用いてもよく、２種以上を任意の組み合わせ及び比率で併用しても良い。
【００６８】
また、界面重合法では、分子量調節剤を使用することができる。分子量調節剤としては、例えば、フェノール、ｏ，ｍ，ｐ−クレゾール、ｏ，ｍ，ｐ−エチルフェノール、ｏ，ｍ，ｐ−プロピルフェノール、ｏ，ｍ，ｐ−（ｔｅｒｔ−ブチル）フェノール、ペンチルフェノール、ヘキシルフェノール、オクチルフェノール、ノニルフェノール、２，６−ジメチルフェノール誘導体および２−メチルフェノール誘導体等のアルキルフェノール類、ｏ，ｍ，ｐ−フェニルフェノール等の一官能性のフェノール、酢酸クロリド、酪酸クロリド、オクチル酸クロリド、塩化ベンゾイル、ベンゼンスルフォニルクロリド、ベンゼンスルフィニルクロリド、スルフィニルクロリド、ベンゼンホスホニルクロリドやそれらの置換体等の一官能性酸ハロゲン化物等が挙げられる。
【００６９】
これら分子量調節剤の中でも分子量調節能が高く、かつ溶液安定性の点で好ましいものとしては、ｏ，ｍ，ｐ−（ｔｅｒｔ−ブチル）フェノール、２，６−ジメチルフェノール誘導体、２−メチルフェノール誘導体であり、特に好ましくは、ｐ−（ｔｅｒｔ−ブチル）フェノール、２，３，６−テトラメチルフェノール、２，３，５−テトラメチルフェノールが挙げられる。なお、分子量調節剤も、１種を単独で用いてもよく、２種以上を任意の組み合わせ及び比率で併用しても良い。
【００７０】
さらに、本発明にかかるポリエステル樹脂において、それぞれ、粘度平均分子量は、感光層を塗布形成するのに適するよう、通常１０，０００以上、好ましくは１５，０００以上、さらに好ましくは２０，０００以上であり、通常３００，０００以下、好ましくは２００，０００以下、より好ましくは１００，０００以下である。粘度平均分子量が１０，０００未満であると樹脂の機械的強度が低下し実用的でなくなる可能性があり、３００，０００より大きいと、感光層を適当な膜厚に塗布形成する事が困難となる可能性がある。
【００７１】
なお、本発明にかかるポリエステル樹脂は、他の樹脂を併用して、電子写真感光体に用いることも可能である。したがって、本発明の塗布液に、その他の樹脂を含有させるようにしてもよい。ここで併用される他の樹脂としては、ポリメチルメタクリレート、ポリスチレン、ポリ塩化ビニル等のビニル重合体、およびその共重合体、ポリカーボネート、ポリエステル、ポリエステルポリカーボネート、ポリスルホン、フェノキシ、エポキシ、シリコーン樹脂等の熱可塑性樹脂や種々の熱硬化性樹脂などが挙げられる。これら樹脂のなかでも、ポリカーボネート樹脂が好ましい。
【００７２】
また、併用する樹脂の使用割合は特に限定されないが、本発明の効果を十分に得るためには、本発明にかかるポリエステル樹脂の割合を超えない範囲で併用することが好ましい。さらに、特には、他の樹脂は併用しないことが好ましい。
【００７３】
［Ｉ−２．酸化防止剤］
酸化防止剤としては、公知のものを任意に用いることができる。例えば、フェノール系酸化防止剤、アミン系酸化防止剤等のラジカル連鎖反応禁止剤；紫外線吸収剤、光安定剤、金属不活性化剤、オゾン劣化防止剤等の連鎖反応開始阻害剤；硫黄系酸化防止剤、りん系酸化防止剤等の過酸化物分解剤などが挙げられる。
【００７４】
ラジカル連鎖反応禁止剤は、感光体にあたる熱や光、ガスなどの影響で発生したラジカルを捕捉してラジカルの連鎖反応を止める働きがある。連鎖反応開始阻害剤は、光や熱等の要因で引き起こされる連鎖開始反応を抑える働きがある。過酸化物分解剤は、帯電時に生成するオゾンに起因する過酸化物（パーオキサイド）を不活性な化合物に分解して連鎖反応への寄与を切断する作用を有する。
【００７５】
ラジカル連鎖反応禁止剤の中で、フェノール系酸化防止剤としては、例えば、３，５−ジ−ｔ−ブチル−４−ヒドロキシトルエン、２，６−ジ−ｔ−ブチルフェノール、２，６−ジ−ｔ−ブチル−４−エチルフェノール、２，６−ジ−ｔ−ブチル−４−メチルフェノール、２，２′−メチレンビス（６−ｔ−ブチル−４−メチルフェノール）、４，４′−ブチリデンビス（６−ｔ−ブチル−３−メチルフェノール）、４，４′−チオビス（６−ｔ−ブチル−３−メチルフェノール）、２，２′−ブチリデンビス（６−ｔ−ブチル−４−メチルフェノール）、α−トコフェロール、β−トコフェロール、２，２，４−トリメチル−６−ヒドロキシ−７−ｔ−ブチルクロマン、ペンタエリスリチルテトラキス［３−（３，５−ジ−ｔ−ブチル−４−ヒドロキシフェニル）プロピオネート］、２，２′−チオエチレンビス［３−（３，５−ジ−ｔ−ブチル−４−ヒドロキシフェニル）プロピオネート］、１，６−ヘキサンジオールビス［３−（３，５−ジ−ｔ−ブチル−４−ヒドロキシフェニル）プロピオネート］、ブチルヒドロキシアニソール、ジブチルヒドロキシアニソール、１−［２−｛（３，５−ジ−ブチル−４−ヒドロキシフェニル）プロピオニルオキシ｝エチル］−４−［３−（３，５−ジ−ブチル−４−ヒドロキシフェニル）プロピオニルオキシ］−２，２，６，６−テトラメチルピペラジル、２，４−ビス−（ｎ−オクチルチオ）−６−（４−ヒドロキシ−３，５−ジ−ｔ−ブチルアニリノ）−１，３，５−トリアジン、１，３，５−トリメチル−２，４，６−トリス（３，５−ジ−ｔ−ブチル−４−ヒドロキシベンジル）ベンゼン、２−（５−メチル−２−ヒドロキシフェニル）ベンゾトリアゾール、２−（３−ｔ−ブチル−５−メチル−２−ヒドロキシフェニル）−５−クロロベンゾトリアゾール、１−［２−｛３−（３，５−ジ−ｔ−ブチル−４−ヒドロキシフェニル）プロピオニルオキシ｝エチル］−４−｛３−（３，５−ジ−ｔ−ブチル−４−ヒドロキシフェニル）プロピオニルオキシ｝−２，２，６，６−テトラメチルピペリジン、ｎ−オクタデシル−３−（３，５−ジ−ｔ−ブチル−４−ヒドロキシフェニル）プロピオネート、等を挙げることができる。
【００７６】
中でも、分子中のフェノール環にｔ−ブチル基を１個以上有するものが好ましく、特にその中でも、そのｔ−ブチル基がフェノール性水酸基の隣接した位置に結合したものがより好適である。その具体例を挙げると、３，５−ジ−ｔ−ブチル−４−ヒドロキシトルエン、２，６−ジ−ｔ−ブチルフェノール、２，６−ジ−ｔ−ブチル−４−エチルフェノール、２，６−ジ−ｔ−ブチル−４−メチルフェノール、ｎ−オクタデシル−３−（４′−ヒドロキシ−３′，５′−ジ−ｔ−ブチルフェニル）プロピオネート等のモノフェノール系酸化防止剤；２，２′−メチレンビス（６−ｔ−ブチル−４−メチルフェノール）、１，３，５−トリメチル−２，４，６−トリス（３，５−ジ−ｔ−ブチル−４−ヒドロキシベンジル）ベンゼン、ペンタエリスリチルテトラキス［３−（３，５−ジ−ｔ−ブチル−４−ヒドロキシフェニル）プロピオネート］等のポリフェノール系酸化防止剤などが好適である。
【００７７】
また、その他に、ラジカル連鎖反応禁止剤としては、例えばハイドロキノン類を使用することもできる。その具体例としては、２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノンなどが挙げられる。また、アミン系酸化防止剤としては、フェニル−β−ナフチルアミン、α−ナフチルアミン、フェノチアジン、Ｎ，Ｎ’−ジフェニル−ｐ−フェニレンジアミン、トリベンジルアミンなどが挙げられる。
【００７８】
更に、これらの中でも、３，５−ジ−ｔ−ブチル−４−ヒドロキシトルエン、ｎ−オクタデシル−３−（４′−ヒドロキシ−３′，５′−ジ−ｔ−ブチルフェニル）プロピオネート、１，３，５−トリメチル−２，４，６−トリス（３，５−ジ−ｔ−ブチル−４−ヒドロキシベンジル）ベンゼンが、電気特性の面で特に好ましい。
【００７９】
さらに、連鎖反応開始阻害剤の中で、紫外線吸収剤及び光安定剤としては、例えば、フェニルサリチレート、モノグリコールサリチレート、２−ヒドロキシ−４−メトキシベンゾフェノン、２−（２’−ヒドロキシ−５’−メチルフェニル）ベンゾトリアゾール、レゾルシノールモノベンゾエートなどが挙げられる。また、金属不活性化剤としては、例えば、Ｎ−サリシロイル−Ｎ’−アルデヒドヒドラジン、Ｎ，Ｎ’−ジフェニルオキサミドなどが挙げられる。さらに、オゾン劣化防止剤としては、６−エトキシ−２，２，４−トリメチル−１，２−ジヒドロキノリン、Ｎ−フェニル−Ｎ’−イソプロピル−ｐ−フェニレンジアミンなどが挙げられる。
【００８０】
また、過酸化物分解剤の中では、硫黄系酸化防止剤として、例えば、ジラウリル−３，３’−チオジプロピオネート、ジステアリル−３，３’−チオジプロピオネート、ジテトラデシル−３，３’−チオジプロピオネート、ラウリルステアリルチオジプロピオネート、ジミリスチルチオジプロピオネート、２−メルカプトベンゾイミダゾールなどが挙げられる。さらに、りん系酸化防止剤しては、例えば、トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィン、トリデシルホスフィン、トリオクタデシルホスフィンなどが挙げられる。
【００８１】
これら酸化防止剤の中では、フェノール系酸化防止剤が特に好ましい。塗布液の安定性を高めることができるからである。なかでも、３，５−ジ−ｔ−ブチル−４−ヒドロキシトルエン、オクタデシル−３−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼンが良好である。
なお、酸化防止剤は、１種を単独で用いてもよく、２種以上を任意の組み合わせ及び比率で併用しても良い。
【００８２】
また、酸化防止剤の使用量は、本発明の効果を著しく損なわない限り任意である。ただし、酸化防止剤は、バインダ樹脂１００重量部に対して、通常０．０１重量部以上、好ましくは０．０５重量部以上、より好ましくは０．１重量部以上、また、通常１００重量部以下、好ましくは３０重量部以下、より好ましくは１６重量部以下である。この範囲の上限を上回ると電気特性を悪化させる可能性があり、下限を下回ると本発明の効果が十分に得られなくなる可能性がある。
【００８３】
［Ｉ−３．溶剤］
本発明の塗布液は、通常は溶剤を含有する。そして、上記の本発明にかかるポリエステル樹脂及び酸化防止剤は、本発明の塗布液内において、溶剤に溶解又は分散した状態で存在するようになっている。中でも、本発明にかかるポリエステル樹脂及び酸化防止剤は、溶剤に溶解した状態で存在することが好ましい。
【００８４】
溶剤の種類に特に制限は無く、本発明にかかるポリエステル樹脂及び酸化防止剤を溶解又は分散させるものであれば、本発明の効果を著しく損なわない範囲において任意のものを用いることができる。例えば、メタノール、エタノール、プロパノール、２−メトキシエタノール等のアルコール類；テトラヒドロフラン、１，４−ジオキサン、ジメトキシエタン等のエーテル類；ギ酸メチル、酢酸エチル、等のエステル類；アセトン、メチルエチルケトン、シクロヘキサノン等のケトン類；ベンゼン、トルエン、キシレン等の芳香族炭化水素類；ジクロロメタン、クロロホルム、１，２−ジクロロエタン、１，１，２−トリクロロエタン、１，１，１−トリクロロエタン、テトラクロロエタン、１，２−ジクロロプロパン、トリクロロエチレン等の塩素化炭化水素類；ｎ−ブチルアミン、イソプロパノールアミン、ジエチルアミン、トリエタノールアミン、エチレンジアミン、トリエチレンジアミン等の含窒素化合物類；アセトニトリル、Ｎ−メチルピロリドン、Ｎ，Ｎ−ジメチルホルムアミド、ジメチルスルホキシド等の非プロトン性極性溶剤類などが挙げられる。
なお、溶剤は、１種を単独で用いてもよく、２種以上を任意の組み合わせ及び比率で併用しても良い。
【００８５】
また、溶剤を使用する場合、その使用量にも制限は無い。ただし、本発明の塗布液を単層型感光体の感光層又は積層型感光体の電荷輸送層の形成に用いる場合には、塗布液の固形分濃度が、通常１０重量％以上、好ましくは１５重量％以上、また、通常４０重量％以下、好ましくは３５重量％以下の範囲となるように、溶剤の使用量を調整することが望ましい。また、塗布液の塗布性を良好に保つためには、本発明の塗布液の粘度が、通常５０ｍＰａ・ｓ以上、好ましくは１００ｍＰａ・ｓ以上、また、通常１０００ｍＰａ・ｓ以下、好ましくは６００ｍＰａ・ｓ以下の範囲となるように、溶剤の組成及び使用量を調整することが望ましい。
【００８６】
さらに、本発明の塗布液を積層型感光体の電荷発生層の形成に用いる場合には、塗布液の固形分濃度が、通常１重量％以上、好ましくは２重量％以上、また、通常１５重量％以下、好ましくは１０重量％以下の範囲となるように、溶剤の使用量を調整することが望ましい。また、塗布液の塗布性を良好に保つためには、本発明の塗布液の粘度が、通常０．１ｍＰａ・ｓ以上、好ましくは０．５ｍＰａ・ｓ以上、また、通常１０ｍＰａ・ｓ以下、好ましくは８ｍＰａ・ｓ以下の範囲となるように、溶剤の組成及び使用量を調整することが望ましい。
【００８７】
［Ｉ−４．電荷発生物質］
本発明の塗布液を単層型感光体の感光層又は積層型感光体の電荷発生層に用いる場合には、本発明の塗布液は、通常、電荷発生物質を含有する。この電荷発生物質は、感光層を形成した場合に、上記の単層型感光体の感光層又は積層型感光体の電荷発生層に含有される物質である。
【００８８】
電荷発生物質としては、例えば、セレン及びその合金、硫化カドミウム、その他無機系光導電材料；フタロシアニン顔料、アゾ顔料、キナクリドン顔料、インジゴ顔料、ペリレン顔料、多環キノン顔料、アントアントロン顔料、ベンズイミダゾール顔料などの有機顔料；などの各種光導電材料が使用できる。中でも、特に有機顔料が好ましく、更に、フタロシアニン顔料、アゾ顔料がより好ましい。
【００８９】
特に、電荷発生物質としてフタロシアニン化合物を用いる場合、具体的には、無金属フタロシアニン、銅、インジウム、ガリウム、錫、チタン、亜鉛、バナジウム、シリコン、ゲルマニウム等の金属、またはその酸化物、ハロゲン化物等の配位したフタロシアニン類などが使用される。３価以上の金属原子への配位子の例としては、上に示した酸素原子、塩素原子の他、水酸基、アルコキシ基などが挙げられる。中でも、特に感度の高いＸ型、τ型無金属フタロシアニン、Ａ型、Ｂ型、Ｄ型等のチタニルフタロシアニン、バナジルフタロシアニン、クロロインジウムフタロシアニン、クロロガリウムフタロシアニン、ヒドロキシガリウムフタロシアニン等が好適である。
【００９０】
なお、ここで挙げたチタニルフタロシアニンの結晶型のうち、Ａ型、Ｂ型についてはＷ．ＨｅｌｌｅｒらによってそれぞれＩ相、II相として示されており（Ｚｅｉｔ．  Ｋｒｉｓｔａｌｌｏｇｒ．１５９（１９８２）１７３）、Ａ型は安定型として知られているものである。Ｄ型は、ＣｕＫα線を用いた粉末Ｘ線回折において、回折角２θ±０．２゜が２７．３゜に明瞭なピークを示すことを特徴とする結晶型である。
【００９１】
また、電荷発生物質は、１種を単独で用いてもよく、２種以上を任意の組み合わせ及び比率で併用しても良い。さらに、電荷発生物質を２種以上併用する場合、併用する電荷発生物質、及び、その結晶状態における混合状態としては、それぞれの構成要素を後から混合して用いても良いし、合成、顔料化、結晶化等の電荷発生物質の製造・処理工程において混合状態を生じせしめて用いてもよい。このような処理としては、酸ペースト処理・磨砕処理・溶剤処理等が知られている。
【００９２】
また、特に単層型感光体の感光層においては、電荷発生物質の粒子径は充分小さいことが望ましい。具体的には、通常１μｍ以下、好ましくは０．５μｍ以下とすることが望ましい。
【００９３】
さらに、本発明の塗布液中における電荷発生物質の含有量は、本発明の効果を著しく損なわない限り任意である。ただし、本発明の塗布液を積層型感光体の電荷発生層に用いる場合には、本発明の塗布液中の電荷発生物質の量は、本発明の塗布液中のバインダ樹脂（即ち、本発明にかかるポリエステル樹脂とその他の樹脂との合計）１００重量部に対して、通常３０重量部以上、好ましくは５０重量部以上、より好ましくは１００重量部以上、また、通常５００重量部以下、好ましくは３００重量部以下、より好ましくは２００重量部以下とすることが望ましい。電荷発生物質の量は少なすぎると充分な感度が得られない可能性があり、多すぎると感光体が帯電性の低下、感度の低下などを生じる可能性がある。
【００９４】
さらに、単層型感光体の感光層に用いる場合には、本発明の塗布液中の電荷発生物質の量は、感光層内の電荷発生物質の量を、通常０．５重量％以上、好ましくは１重量％以上、また、通常５０重量％以下、好ましくは２０重量％以下とするように調製することが望ましい。電荷発生物質の量は少なすぎると充分な感度が得られない可能性があり、多すぎると感光体が帯電性の低下、感度の低下などを生じる可能性があるためである。
【００９５】
［Ｉ−５．電荷輸送材料］
本発明の塗布液を単層型感光体の感光層又は積層型感光体の電荷輸送層に用いる場合には、本発明の塗布液は、通常、電荷輸送物質を含有する。この電荷輸送物質は、感光層を形成した場合に、上記の単層型感光体の感光層又は積層型感光体の電荷輸送層に含有される物質である。
【００９６】
電荷輸送物質としては特に限定されず、任意の物質を用いることが可能である。電荷輸送物質の例としては、２，４，７−トリニトロフルオレノン等の芳香族ニトロ化合物、テトラシアノキノジメタン等のシアノ化合物、ジフェノキノン等のキノン化合物等の電子吸引性物質、カルバゾール誘導体、インドール誘導体、イミダゾール誘導体、オキサゾール誘導体、ピラゾール誘導体、チアジアゾール誘導体、ベンゾフラン誘導体等の複素環化合物、アニリン誘導体、ヒドラゾン誘導体、芳香族アミン誘導体、スチルベン誘導体、ブタジエン誘導体、エナミン誘導体及びこれらの化合物の複数種が結合したもの、あるいはこれらの化合物からなる基を主鎖又は側鎖に有する重合体等の電子供与性物質等が挙げられる。これらの中でも、カルバゾール誘導体、芳香族アミン誘導体、スチルベン誘導体、ブタジエン誘導体、エナミン誘導体、及びこれらの化合物の複数種が結合したものが好ましい。これらの電荷輸送物質は、何れか１種を単独で用いても良く、２種以上を任意の組み合わせ及び比率で併用しても良い。
【００９７】
前記電荷輸送物質の好適な構造の具体例を以下に示す。ただし、これら具体例は例示のために示したものであり、本発明の趣旨に反しない限りはいかなる公知の電荷輸送物質を用いてもよい。なお、「ｔ−Ｂｕ」はｔ−ブチル基を表わす。
【００９８】
【化８】
2007213052.tif 000009
【００９９】
【化９】
2007213052.tif 000010
【０１００】
【化１０】
2007213052.tif 000011
【０１０１】
さらに、本発明の塗布液中における電荷輸送物質の含有量は、本発明の効果を著しく損なわない限り任意である。ただし、本発明の塗布液を単層型感光体の感光層及び積層型感光体の電荷輸送層のいずれに用いる場合でも、本発明の塗布液中の電荷輸送物質の量は、本発明の塗布液中のバインダ樹脂（即ち、本発明にかかるポリエステル樹脂とその他の樹脂との合計）１００重量部に対して、通常３０重量部以上、好ましくは４０重量部以上、より好ましくは５０重量部以上、また、通常２００重量部以下、好ましくは１５０重量部以下、より好ましくは１００重量部以下とすることが望ましい。電荷輸送物質の量は少なすぎると電気特性が悪化する可能性があり、多すぎると塗布膜が脆くなり耐摩耗性が悪化する可能性がある。
【０１０２】
［Ｉ−６．添加剤等］
本発明の塗布液には、適宜、上述したもの以外の成分を含有させても良い。
例えば、本発明の塗布液には、公知の添加剤を含有させても良い。これらの添加剤は、感光層の成膜性、可撓性、塗布性、耐汚染性、耐ガス性、耐光性、機械的強度等を向上させるために用いられるものである。添加剤の例を挙げると、可塑剤、紫外線吸収剤、電子吸引性化合物、染料、顔料などが挙げられる。特に、染料、顔料の例としては、各種の色素化合物、アゾ化合物などが挙げられる。また、残留電位を抑制するための残留電位抑制剤、分散安定性向上のための分散補助剤、塗布性を改善するためのレベリング剤（例えば、シリコ−ンオイル、フッ素系オイル等）、界面活性剤などを添加剤として用いることもできる。
なお、添加剤は、１種を単独で用いてもよく、２種以上を任意の組み合わせ及び比率で併用しても良い。
【０１０３】
［Ｉ−７．塗布方法］
本発明の塗布液を導電性支持体上に塗布して感光層、電荷発生層、電荷輸送層などの層を形成する場合、本発明の塗布液の塗布方法に制限は無い。したがって、本発明の塗布液を塗布する際には任意の塗布方法を採用することができる。塗布方法の例を挙げると、浸漬塗布法、スプレー塗布法、ノズル塗布法、バーコート法、ロールコート法、ブレード塗布法等が挙げられる。これらの中でも、生産性の高さから浸漬塗布方法が好ましい。なお、これらの塗布方法は、１つの方法のみを行なうようにしてもよいが、２以上の方法を組み合わせて行なうようにしてもよい。
【０１０４】
［Ｉ−８．本発明の塗布液の利点］
本発明の塗布液は、電気特性が経時的に安定である。即ち、調製後に時間が経過した後であっても得られる感光層の電気特性が悪化しにくい。この効果は、特に電荷輸送物質を含有する塗布液が酸化防止剤を含有する場合に顕著である。この利点は、本発明の構成により電荷輸送物質の分解が抑えられることによるものと推察される。
【０１０５】
また、本発明の塗布液は、液性が経時的に安定である。即ち、時間が経過しても析出物やゲルの発生などによる液の状態の変化が生じにくい。なお、塗布液の液性は粘度の経時的変化により評価でき、塗布液の粘度の経時的変化が小さいほど（例えば３ヶ月経過時の粘度変化率が１０％以下である場合）当該塗布液が経時的に安定であるといえる。
また、本発明の塗布液を用いて感光層を形成することにより、電気特性及び耐摩耗性に優れる感光層を有する感光体を得ることができる。
【０１０６】
［II．電子写真感光体］
感光体は、導電性支持体上に感光層を有して構成されたものである。また、本発明においては、感光層には、本発明にかかるポリエステル樹脂及び酸化防止剤が含有される。本発明にかかるポリエステル樹脂は感光層においてバインダ樹脂として機能し、酸化防止剤は感光層において添加剤として機能する。
【０１０７】
また、上述したとおり、感光層の型式としては単層型と積層型とがあり、積層型の感光層は電荷発生層と電荷輸送層とを備えている。ここで、感光層が２以上の層（例えば、電荷発生層及び電荷輸送層）から構成されている場合、本発明にかかるポリエステル樹脂及び酸化防止剤は前記感光層を形成する層の少なくともいずれか１層に含有されていれば良いが、好ましくは積層型感光体の電荷輸送層に含有される。即ち、上述した本発明の塗布液は、電荷輸送層を形成するために用いることが好ましい。
【０１０８】
［II−１．導電性支持体］
導電性支持体に特に制限は無いが、例えば、アルミニウム、アルミニウム合金、ステンレス鋼、銅、ニッケル等の金属材料；金属、カーボン、酸化錫などの導電性粉体を混合して導電性を付与した樹脂材料；アルミニウム、ニッケル、ＩＴＯ（インジウム−スズ酸化物）等の導電性材料をその表面に蒸着又は塗布した樹脂、ガラス、紙などが主として使用される。また、これらは１種を単独で用いてもよく、２種以上を任意の組み合わせ及び比率で併用しても良い。
さらに、導電性支持体の形態としては、例えば、ドラム状、シート状、ベルト状などのものが用いられる。また、金属材料の導電性支持体の上に、導電性・表面性などの制御のためや欠陥被覆のため、適当な抵抗値を持つ導電性材料を塗布したものでも良い。
【０１０９】
さらに、導電性支持体としてアルミニウム合金等の金属材料を用いた場合、陽極酸化処理、化成被膜処理等を施してから用いても良い。陽極酸化処理を施した場合、公知の方法により封孔処理を施すのが望ましい。
支持体表面は、平滑であっても良いし、特別な切削方法を用いたり、研磨処理を施したりすることにより、粗面化されていても良い。また、導電性支持体を構成する材料に適当な粒径の粒子を混合することによって、粗面化されたものでも良い。
【０１１０】
［II−２．下引き層］
導電性支持体と後述する感光層との間には、接着性・ブロッキング性等の改善のため、下引き層を設けても良い。下引き層としては、樹脂、樹脂に金属酸化物等の粒子（通常は無機粒子）を分散したものなどが用いられる。
【０１１１】
下引き層に用いる金属酸化物粒子の例としては、酸化チタン、酸化アルミニウム、酸化珪素、酸化ジルコニウム、酸化亜鉛、酸化鉄等の１種の金属元素を含む金属酸化物粒子、チタン酸カルシウム、チタン酸ストロンチウム、チタン酸バリウム等の複数の金属元素を含む金属酸化物粒子が挙げられる。これらは一種類の粒子を単独で用いても良いし、複数の種類の粒子を混合して用いても良い。
【０１１２】
これらの金属酸化物粒子の中で、酸化チタン及び酸化アルミニウムが好ましく、特に酸化チタンが好ましい。酸化チタン粒子は、その表面に、酸化錫、酸化アルミニウム、酸化アンチモン、酸化ジルコニウム、酸化珪素等の無機物、又は、ステアリン酸、ポリオール、シリコーン等の有機物による処理を施されていても良い。なお、酸化チタン粒子の結晶型としては、ルチル、アナターゼ、ブルッカイト、アモルファスのいずれも用いることができる。複数の結晶状態のものが含まれていても良い。
【０１１３】
また、金属酸化物粒子の粒径としては、種々のものが利用できるが、中でも特性および液の安定性の面から、平均一次粒径として、通常１ｎｍ以上、好ましくは１０ｎｍ以上、また、通常１００ｎｍ以下、好ましくは５０ｎｍ以下が望ましい。
【０１１４】
下引き層は、金属酸化物粒子をバインダ樹脂に分散した形で形成するのが望ましい。下引き層に用いられるバインダ樹脂としては、例えば、フェノキシ、エポキシ、ポリビニルピロリドン、ポリビニルアルコール、カゼイン、ポリアクリル酸、セルロース類、ゼラチン、デンプン、ポリウレタン、ポリイミド、ポリアミド等が挙げられる。中でも、アルコール可溶性の共重合ポリアミド、変性ポリアミド等は、良好な分散性、塗布性を示し好ましい。なお、下引き層のバインダ樹脂は、１種を単独で用いてもよく、２種以上を任意の組み合わせ及び比率で併用しても良い。さらに、バインダ樹脂は、バインダ樹脂のみで用いるほか、硬化剤とともに硬化した形で使用することもできる。
【０１１５】
また、バインダ樹脂に対する粒子の使用比率は任意に選べるが、通常１０重量％から５００重量％の範囲で使用することが、分散液の安定性、塗布性の面で好ましい。
さらに、下引き層の膜厚は本発明の効果を著しく損なわない限り任意であるが、感光体特性および塗布性から、通常、０．１μｍから２５μｍが好ましい。また下引き層にも酸化防止剤等の添加剤を含有させても良い。
【０１１６】
［II−３．感光層］
感光層は、導電性支持体上に設けられた層であり、その型式は、電荷発生層及び電荷輸送層を有する積層型感光層と、電荷輸送物質及び電荷発生物質の両方を同一層内に含有する単層型感光層とがある。そして、この感光層は、本発明にかかるポリエステル樹脂及び酸化防止剤を含有する。
【０１１７】
＜電荷発生層＞
電荷発生層は、電荷発生物質を含有する層である。また、本発明においては感光層に本発明にかかるポリエステル樹脂及び酸化防止剤を含有させるので、本発明にかかるポリエステル樹脂及び酸化防止剤は、この電荷発生層に含有させるようにしてもよい。
【０１１８】
電荷発生物質については、上述したとおりである。
また、電荷発生層において、電荷発生物質はバインダ樹脂で結着した状態で電荷発生層を形成する。
このとき、電荷発生層に本発明にかかるポリエステル樹脂及び酸化防止剤を含有させる場合には、バインダ樹脂としては、本発明にかかるポリエステル樹脂を用いる。この際、本発明にかかるポリエステル樹脂と併用して、その他のバインダ樹脂を使用することも可能である。
【０１１９】
一方、感光層を構成する電荷発生層以外の層（電荷輸送層など）に本発明にかかるバインダ樹脂及び酸化防止剤を含有させる場合には、電荷発生層のバインダ樹脂として、本発明にかかるポリエステル樹脂以外のバインダ樹脂のみを用いるようにしても構わない。この場合に使用するバインダ樹脂としては、例えば、ポリエステル樹脂、ポリビニルアセテート、ポリアクリル酸エステル、ポリメタクリル酸エステル、ポリエステル、ポリカーボネート、ポリビニルアセトアセタール、ポリビニルプロピオナール、ポリビニルブチラール、フェノキシ樹脂、エポキシ樹脂、ウレタン樹脂、セルロースエステル、セルロースエーテルなどが挙げられる。なお、電荷発生層において、バインダ樹脂は１種を単独で用いてもよく、２種以上を任意の組み合わせ及び比率で併用しても良い。
【０１２０】
また、電荷発生物質の使用量は、本発明の効果を著しく損なわない限り任意である。ただし、本発明の塗布液の説明において挙げた、塗布液に含有させる電荷発生物質とバインダ樹脂との比率の条件を満たす範囲とすることが望ましい。
さらに、電荷発生層の膜厚にも制限は無いが、通常０．１μｍ以上、好ましくは０．１５μｍ以上、また、通常１μｍ以下、好ましくは０．６μｍ以下が好適である。
【０１２１】
さらに、本発明にかかるポリエステル樹脂を電荷発生層に含有させる場合には、電荷発生層には、酸化防止剤を含有させることが好ましい。このように、電荷発生層に本発明にかかるポリエステル樹脂と酸化防止剤とを組み合わせて含有させることにより、電荷発生層の電気特性を向上させることができる。
この際、酸化防止剤の使用量は、本発明の効果を著しく損なわない限り任意である。ただし、本発明の塗布液の説明において挙げた、塗布液に含有させる酸化防止剤とバインダ樹脂との比率の条件を満たす範囲とすることが望ましい。
【０１２２】
なお、電荷発生層に、その他の添加剤を含有させても良い。また、電荷発生層に本発明にかかるポリエステル樹脂を含有させない場合でも、酸化防止剤やその他の添加剤を電荷発生層に含有させるようにしてもよい。
【０１２３】
電荷発生層の形成方法に制限は無く任意である。例えば、電荷発生層に含有させる物質を溶剤に溶解又は分散させて得られた塗布液を、導電性支持体の上に、直接又は他の層を介して塗布するなどの公知の方法が適用できる。したがって、例えば、電荷発生層に本発明にかかるポリエステル樹脂及び酸化防止剤の両方を含有させる場合には、以下の方法により形成することが可能である。即ち、電荷発生物質、本発明にかかるポリエステル樹脂及び酸化防止剤、並びに、必要に応じて溶剤、添加剤等を含有する本発明の塗布液を用意する。そして、当該塗布液を、導電性支持体の上に、直接又は他の層を介して塗布する。その後、乾燥により溶剤を除去することにより、電荷発生層を形成することができる。
【０１２４】
＜電荷輸送層＞
電荷輸送層は、電荷輸送物質を含有する層である。また、本発明においては感光層に本発明にかかるポリエステル樹脂及び酸化防止剤を含有させるが、本発明にかかるポリエステル樹脂及び酸化防止剤は、この電荷輸送層に含有させることが好ましい。
【０１２５】
電荷輸送物質については、上述したとおりである。
また、電荷輸送層においては、電荷輸送物質はバインダ樹脂で結着した状態で電荷輸送層を形成する。
このとき、電荷輸送層に本発明にかかるポリエステル樹脂及び酸化防止剤を含有させる場合には、バインダ樹脂としては、本発明にかかるポリエステル樹脂を用いる。この際、本発明にかかるポリエステル樹脂と併用して、その他のバインダ樹脂を使用することも可能である。
【０１２６】
一方、感光層を構成する電荷輸送層以外の層（電荷発生層など）に本発明にかかるバインダ樹脂及び酸化防止剤を含有させる場合には、電荷輸送層のバインダ樹脂として、本発明にかかるポリエステル樹脂以外のバインダ樹脂のみを用いるようにしても構わない。この場合に使用するバインダ樹脂としては、本発明にかかるポリエステル樹脂と併用するバインダ樹脂として上述したものと同様のものが挙げられる。
なお、電荷輸送層において、バインダ樹脂は１種を単独で用いてもよく、２種以上を任意の組み合わせ及び比率で併用しても良い。
【０１２７】
また、電荷輸送物質の使用量は、本発明の効果を著しく損なわない限り任意である。ただし、本発明の塗布液の説明において挙げた、塗布液に含有させる電荷輸送物質とバインダ樹脂との比率の条件を満たす範囲とすることが望ましい。
さらに、電荷輸送層の膜厚にも制限は無いが、通常５μｍ以上、好ましくは１０μｍ以上、また、通常５０μｍ以下、好ましくは４５μｍ以下が好適である。
【０１２８】
さらに、本発明にかかるポリエステル樹脂を電荷輸送層に含有させる場合には、電荷輸送層には、酸化防止剤を含有させることが好ましい。このように、電荷輸送層に本発明にかかるポリエステル樹脂と酸化防止剤とを組み合わせて含有させることにより、電荷輸送層の電気特性を向上させることができるとともに、電荷輸送層の耐摩耗性を向上させることができる。これにより、感光層の電気特性及び耐摩耗性を向上させることが可能となる。
この際、酸化防止剤の使用量は、本発明の効果を著しく損なわない限り任意である。ただし、本発明の塗布液の説明において挙げた、塗布液に含有させる酸化防止剤とバインダ樹脂との比率の条件を満たす範囲とすることが望ましい。
【０１２９】
なお、電荷輸送層に、成膜性、可撓性、塗布性、耐汚染性、耐ガス性、耐光性等を向上させるために、その他の添加剤を含有させても良い。また、電荷輸送層に本発明にかかるポリエステル樹脂を含有させない場合でも、酸化防止剤やその他の添加剤を電荷輸送層に含有させるようにしてもよい。
【０１３０】
さらに、電荷輸送層は、単一の層から成っていても良いし、構成成分あるいは組成比の異なる複数の層を重ねたものでも良い。電荷輸送層が複数の層から形成されている場合、少なくとも１つの層には、本発明にかかるポリエステル樹脂と酸化防止剤とを含有させることが好ましい。
【０１３１】
電荷輸送層の形成方法に制限は無く任意である。例えば、電荷輸送層に含有させる物質を溶剤に溶解又は分散させて得られた塗布液を、導電性支持体の上に、直接又は他の層を介して塗布するなどの公知の方法が適用できる。したがって、例えば、電荷輸送層に本発明にかかるポリエステル樹脂及び酸化防止剤の両方を含有させる場合には、以下の方法により形成することが可能である。即ち、電荷輸送物質、本発明にかかるポリエステル樹脂及び酸化防止剤、並びに、必要に応じて溶剤、添加剤等を含有する本発明の塗布液を用意する。そして、当該塗布液を、導電性支持体の上に、直接又は他の層を介して（順積層型感光層の場合には電荷発生層上に、また、逆積層型感光層の場合には導電性支持体上に（下引き層を設ける場合は下引き層上に））塗布する。その後、乾燥により溶剤を除去することにより、電荷輸送層を形成することができる。
【０１３２】
＜単層型（分散型）感光層＞
単層型感光層は、上記のような配合比の電荷輸送層中に、前出の電荷発生物質が分散されて構成される。ただし、単層型の感光層には、本発明にかかるポリエステル樹脂及び酸化防止剤を必ず含有させるようにする。これにより、感光層の電気特性及び耐摩耗性を向上させることが可能となる。
【０１３３】
単層型の感光層においては、電荷輸送物質、バインダ樹脂及び酸化防止剤の種類並びにこれらの使用割合は、本発明のポリエステル樹脂及び酸化防止剤を含有する場合の積層型感光層の電荷輸送層について説明したものと同様である。よって、単層型の感光体においては、本発明にかかるポリエステル樹脂及び酸化防止剤も、感光層に含有される。
【０１３４】
また、電荷発生物質の種類は、上述した通りである。ただし、この場合、電荷発生物質の粒子径は充分小さいことが望ましい。具体的には、本発明の塗布液の説明において挙げた、塗布液に含有させる電荷発生物質の望ましい粒径の範囲に収まるようにする。
さらに、感光層内に分散される電荷発生物質の量は少なすぎると充分な感度が得られない可能性があり、多すぎると帯電性の低下、感度の低下などの弊害がある。よって、単層型感光層内の電荷発生物質の量は、本発明の塗布液の説明において挙げた、塗布液に含有させる電荷発生物質とバインダ樹脂との比率の条件を満たす範囲とすることが望ましい。
【０１３５】
また、単層型感光層の膜厚は任意であるが、通常５μｍ以上、好ましくは１０μｍ以上、また、通常５０μｍ以下、好ましくは４５μｍ以下である。
さらに、単層型感光層にも、電荷発生層と同様に、酸化防止剤以外にも添加剤を含有させても良い。
【０１３６】
単層型感光層の形成方法に制限は無く任意である。例えば、感光層に含有させる物質を溶剤に溶解又は分散させて得られた塗布液を、導電性支持体の上に、直接又は他の層を介して塗布するなどの公知の方法が適用できる。したがって、例えば、以下の方法により形成することが可能である。即ち、電荷発生物質、電荷輸送物質、本発明にかかるポリエステル樹脂及び酸化防止剤、並びに、必要に応じて溶剤、添加剤等を含有する本発明の塗布液を用意する。そして、当該塗布液を、導電性支持体の上に、直接又は他の層を介して（下引き層を設ける場合は下引き層上に）塗布する。その後、乾燥により溶剤を除去することにより、単層型感光層を形成することができる。
【０１３７】
［II−４．その他の層］
感光体には、上記の下引き層、電荷発生層、電荷輸送層、単層型感光層のほかにも、その他の層をさらに設けても良い。
例えば、感光層の上に、感光層の損耗を防止したり、帯電器等から発生する放電生成物等による感光層の劣化を防止・軽減する目的で保護層を設けても良い。また、最表面層には、感光体表面の摩擦抵抗や、摩耗を軽減する目的で、例えばフッ素系樹脂、シリコーン樹脂等を含有させても良く、さらに、これらの樹脂からなる粒子や無機化合物の粒子を含有させても良い。
【０１３８】
前記保護層などのその他の層の形成方法に制限は無く、本発明の効果を著しく損なわない限り任意である。例えば、層に含有させる物質を溶剤に溶解または分散させて得られた塗布液を順次塗布するなどの公知の方法が適用できる。
【０１３９】
［II−５．効果］
上記のように、感光層に本発明にかかるポリエステル樹脂及び酸化防止剤を含有させることにより、電気特性及び耐磨耗性に優れた感光層を得ることができる。
本発明にかかるポリエステル樹脂と酸化防止剤とを組み合わせて感光層に含有させることにより、上記の利点を得られる理由は定かではないが、次のように推察される。即ち、本発明にかかるポリエステル樹脂を用いたことで耐摩耗性が良くなるが、本発明にかかるポリエステル樹脂に限っては特異的に分解することがあると推察される。しかし、上記の分解が酸化防止剤により防止されるため、本発明の構成により、上記の利点が得られるものと推察される。
【０１４０】
また、上述したとおり、感光層を積層型に形成する場合には電荷輸送層に本発明にかかるポリエステル樹脂及び酸化防止剤を含有させることが好ましいが、これは、電荷輸送層の膜厚が電荷発生層の膜厚よりも大きくなることが多いため、上記のポリエステル樹脂及び酸化防止剤を含有させる効果をより顕著に得られるからである。
【０１４１】
ところで、本発明の感光体は、画像形成の際には、露光手段から書き込み光によって露光を行なわれて静電潜像を形成されることになる。この際に用いられる書き込み光は静電潜像の形成が可能である限り任意であるが、中でも、露光波長が通常３８０ｎｍ以上、中でも４００ｎｍ以上、また、通常５００ｎｍ以下、中でも４８０ｎｍ以下の単色光を用いることが好ましい。これにより、耐摩耗性に優れた感光体を、より小さなスポットサイズの光で露光することができ、高解像度で高階調性を有する高品質の画像を形成することができる。
【０１４２】
この点について従来の技術と比較して考察すると、従来のポリエステル樹脂を用いた感光体は、必ずしも３８０ｎｍ〜５００ｎｍの露光波長で画像形成しえるものではなかった。例えば、テレフタル酸残基等の、１つの芳香環に複数のエステル結合が置換された化合物からなるバインダ樹脂と、電子供与性の大きい電荷輸送物質とは、いずれも３８０〜５００ｎｍの露光波長に対して十分な透過率を有するものであった。しかし、それにも拘らず、両者を組み合わせて電荷輸送層を形成した場合には、電荷移動吸収が形成されるため、当該電荷輸送層は３８０〜５００ｎｍの露光波長に対する透過率は悪くなっていた。その点、本発明のポリエステル樹脂は、３８０〜５００ｎｍの露光波長の画像形成装置においても用いることが可能である。
【０１４３】
［III．画像形成装置］
次に、本発明の電子写真感光体を用いた画像形成装置（本発明の画像形成装置）の実施の形態について、装置の要部構成を示す図１を用いて説明する。但し、実施の形態は以下の説明に限定されるものではなく、本発明の要旨を逸脱しない限り任意に変形して実施することができる。
【０１４４】
図１に示すように、画像形成装置は、電子写真感光体１、帯電装置（帯電手段）２、露光装置（露光手段；像露光手段）３及び現像装置（現像手段）４を備えて構成され、更に、必要に応じて転写装置（転写手段）５、クリーニング装置（クリーニング手段）６及び定着装置（定着手段）７が設けられる。
【０１４５】
電子写真感光体１は、上述した電子写真感光体であれば特に制限はないが、図１ではその一例として、円筒状の導電性支持体の表面に上述した感光層を形成したドラム状の感光体を示している。この電子写真感光体１の外周面に沿って、帯電装置２、露光装置３、現像装置４、転写装置５及びクリーニング装置６がそれぞれ配置されている。
【０１４６】
帯電装置２は、電子写真感光体１を帯電させるもので、電子写真感光体１の表面を所定電位に均一帯電させる。図１では帯電装置２の一例としてローラ型の帯電装置（帯電ローラ）を示しているが、他にもコロトロンやスコロトロン等のコロナ帯電装置、帯電ブラシ等の接触型帯電装置などがよく用いられる。
【０１４７】
なお、電子写真感光体１及び帯電装置２は、多くの場合、この両方を備えたカートリッジ（本発明の電子写真感光体カートリッジ。以下適宜、「感光体カートリッジ」という）として、画像形成装置の本体から取り外し可能に設計されている。ただし、帯電装置２は、カートリッジとは別体に、例えば、画像形成装置の本体に設けられていてもよい。そして、例えば電子写真感光体１や帯電装置２が劣化した場合に、この感光体カートリッジを画像形成装置本体から取り外し、別の新しい感光体カートリッジを画像形成装置本体に装着することができるようになっている。また、後述するトナーについても、多くの場合、トナーカートリッジ中に蓄えられて、画像形成装置本体から取り外し可能に設計され、使用しているトナーカートリッジ中のトナーが無くなった場合に、このトナーカートリッジを画像形成装置本体から取り外し、別の新しいトナーカートリッジを装着することができるようになっている。更に、電子写真感光体１、帯電装置２、トナーが全て備えられたカートリッジを用いることもある。
【０１４８】
露光装置３は、電子写真感光体１に対し露光（像露光）を行なって電子写真感光体１の感光面に静電潜像を形成することができるものであれば、その種類に特に制限はない。具体例としては、ハロゲンランプ、蛍光灯、半導体レーザーやＨｅ−Ｎｅレーザー等のレーザー、ＬＥＤ（発光ダイオード）などが挙げられる。また、感光体内部露光方式によって露光を行なうようにしてもよい。露光を行なう際の光は任意であるが、一般に単色光が好ましく、例えば、波長（露光波長）が７００ｎｍ〜８５０ｎｍの単色光、波長６００ｎｍ〜７００ｎｍのやや短波長寄りの単色光、波長３００ｎｍ〜５００ｎｍの短波長の単色光などで露光を行なえばよい。これらの中でも、［II−５．効果］で説明したように、波長３８０ｎｍ〜５００ｎｍの単色光で露光を行なうことが好ましい。
【０１４９】
現像装置４は、露光した電子写真感光体１上の静電潜像を目に見える像に現像することができるものであれば、その種類に特に制限はない。具体例としては、カスケード現像、一成分導電トナー現像、二成分磁気ブラシ現像などの乾式現像方式や、湿式現像方式などの任意の装置を用いることができる。図１では、現像装置４は、現像槽４１、アジテータ４２、供給ローラ４３、現像ローラ４４、及び、規制部材４５からなり、現像槽４１の内部にトナーＴを貯留している構成となっている。また、必要に応じ、トナーＴを補給する補給装置（図示せず）を現像装置４に付帯させてもよい。この補給装置は、ボトル、カートリッジなどの容器からトナーＴを補給することが可能に構成される。
【０１５０】
供給ローラ４３は、導電性スポンジ等から形成される。現像ローラ４４は、鉄、ステンレス鋼、アルミニウム、ニッケルなどの金属ロール、又はこうした金属ロールにシリコーン樹脂、ウレタン樹脂、フッ素樹脂などを被覆した樹脂ロールなどからなる。この現像ローラ４４の表面には、必要に応じて、平滑加工や粗面加工を加えてもよい。
【０１５１】
現像ローラ４４は、電子写真感光体１と供給ローラ４３との間に配置され、電子写真感光体１及び供給ローラ４３に各々当接している。ただし、現像ローラ４４と電子写真感光体１とは当接せず、近接していてもよい。供給ローラ４３及び現像ローラ４４は、回転駆動機構（図示せず）によって回転される。供給ローラ４３は、貯留されているトナーＴを担持して、現像ローラ４４に供給する。現像ローラ４４は、供給ローラ４３によって供給されるトナーＴを担持して、電子写真感光体１の表面に接触させる。
【０１５２】
規制部材４５は、シリコーン樹脂やウレタン樹脂などの樹脂ブレード、ステンレス鋼、アルミニウム、銅、真鍮、リン青銅などの金属ブレード、又はこうした金属ブレードに樹脂を被覆したブレード等により形成されている。この規制部材４５は、通常、現像ローラ４４に当接し、ばね等によって現像ローラ４４側に所定の力で押圧（一般的なブレード線圧は０．０５〜５Ｎ／ｃｍ）される。必要に応じて、この規制部材４５に、トナーＴとの摩擦帯電によりトナーＴに帯電を付与する機能を具備させてもよい。
【０１５３】
アジテータ４２は必要に応じて設けられ、回転駆動機構によってそれぞれ回転されており、トナーＴを攪拌するとともに、トナーＴを供給ローラ４３側に搬送する。アジテータ４２は、羽根形状、大きさ等を違えて複数設けてもよい。
【０１５４】
トナーＴの種類は任意であり、粉状トナーのほか、懸濁重合法や乳化重合法などを用いた重合トナー等を用いることができる。特に、重合トナーを用いる場合には径が４〜８μｍ程度の小粒径のものが好ましく、また、トナーの粒子の形状も球形に近いものからポテト上の球形から外れたものまで様々に使用することができる。重合トナーは、帯電均一性、転写性に優れ、高画質化に好適に用いられる。
【０１５５】
転写装置５は、その種類に特に制限はなく、コロナ転写、ローラ転写、ベルト転写などの静電転写法、圧力転写法、粘着転写法など、任意の方式を用いた装置を使用することができる。ここでは、転写装置５が電子写真感光体１に対向して配置された転写チャージャー，転写ローラ，転写ベルト等から構成されるものとする。この転写装置５は、トナーＴの帯電電位とは逆極性で所定電圧値（転写電圧）を印加し、電子写真感光体１に形成されたトナー像を記録紙（用紙，媒体，被転写体）Ｐに転写するものである。
【０１５６】
クリーニング装置６について特に制限はなく、ブラシクリーナー、磁気ブラシクリーナー、静電ブラシクリーナー、磁気ローラクリーナー、ブレードクリーナーなど、任意のクリーニング装置を用いることができる。クリーニング装置６は、感光体１に付着している残留トナーをクリーニング部材で掻き落とし、残留トナーを回収するものである。但し、感光体表面に残留するトナーが少ないか、殆ど無い場合には、クリーニング装置６は無くても構わない。
【０１５７】
定着装置７は、上部定着部材（加圧ローラ）７１及び下部定着部材（定着ローラ）７２から構成され、定着部材７１又は７２の内部には加熱装置７３が備えられている。なお、図１では、上部定着部材７１の内部に加熱装置７３が備えられた例を示す。上部及び下部の各定着部材７１，７２は、ステンレス、アルミニウムなどの金属素管にシリコンゴムを被覆した定着ロール、更にテフロン（登録商標）樹脂で被覆した定着ロール、定着シートなどが公知の熱定着部材を使用することができる。更に、各定着部材７１，７２は、離型性を向上させる為にシリコーンオイル等の離型剤を供給する構成としてもよく、バネ等により互いに強制的に圧力を加える構成としてもよい。
【０１５８】
記録紙Ｐ上に転写されたトナーは、所定温度に加熱された上部定着部材７１と下部定着部材７２との間を通過する際、トナーが溶融状態まで熱加熱され、通過後冷却されて記録紙Ｐ上にトナーが定着される。
なお、定着装置についてもその種類に特に限定はなく、ここで用いたものをはじめ、熱ローラ定着、フラッシュ定着、オーブン定着、圧力定着など、任意の方式による定着装置を設けることができる。
【０１５９】
以上のように構成された電子写真装置では、次のようにして画像の記録が行なわれる。即ち、まず感光体１の表面（感光面）が、帯電装置２によって所定の電位（例えば−６００Ｖ）に帯電される。この際、直流電圧により帯電させても良く、直流電圧に交流電圧を重畳させて帯電させてもよい。
続いて、帯電された感光体１の感光面を、記録すべき画像に応じて露光装置３により露光し、感光面に静電潜像を形成する。そして、その感光体１の感光面に形成された静電潜像の現像を、現像装置４で行なう。
【０１６０】
現像装置４は、供給ローラ４３により供給されるトナーＴを、規制部材（現像ブレード）４５により薄層化するとともに、所定の極性（ここでは感光体１の帯電電位と同極性であり、負極性）に摩擦帯電させ、現像ローラ４４に担持しながら搬送して、感光体１の表面に接触させる。
現像ローラ４４に担持された帯電トナーＴが感光体１の表面に接触すると、静電潜像に対応するトナー像が感光体１の感光面に形成される。そしてこのトナー像は、転写装置５によって記録紙Ｐに転写される。この後、転写されずに感光体１の感光面に残留しているトナーが、クリーニング装置６で除去される。
トナー像の記録紙Ｐ上への転写後、定着装置７を通過させてトナー像を記録紙Ｐ上へ熱定着することで、最終的な画像が得られる。
【０１６１】
なお、画像形成装置は、上述した構成に加え、例えば除電工程を行なうことができる構成としても良い。除電工程は、電子写真感光体に露光を行なうことで電子写真感光体の除電を行なう工程であり、除電装置としては、蛍光灯、ＬＥＤ等が使用される。また除電工程で用いる光は、強度としては露光光の３倍以上の露光エネルギーを有する光である場合が多い。
【０１６２】
また、画像形成装置は更に変形して構成してもよく、例えば、前露光工程、補助帯電工程などの工程を行なうことができる構成としたり、オフセット印刷を行なう構成としたり、更には複数種のトナーを用いたフルカラータンデム方式の構成としてもよい。
【０１６３】
なお、感光体１は、帯電装置２、露光装置３、現像装置４、転写装置５、クリーニング装置６、及び定着装置７のうち１つ又は２つ以上と組み合わせて、一体型のカートリッジ（電子写真感光体カートリッジ）として構成し、この電子写真感光体カートリッジを複写機やレーザービームプリンタ等の電子写真装置本体に対して着脱可能な構成にしてもよい。例えば、帯電装置２、露光装置３、現像装置４及び転写装置５の内、少なくとも１つを感光体１と共に一体に支持してカートリッジとすることが出来る。この場合も、上記実施形態で説明したカートリッジと同様に、例えば電子写真感光体１やその他の部材が劣化した場合に、この電子写真感光体カートリッジを画像形成装置本体から取り外し、別の新しい電子写真感光体カートリッジを画像形成装置本体に装着することにより、画像形成装置の保守・管理が容易となる。
【実施例】
【０１６４】
以下、実施例を示して本発明について更に具体的に説明する。ただし、以下の実施例は本発明を詳細に説明するために示すものであり、本発明はその趣旨に著しく反しない限り、以下に示した実施例に限定されるものではない。また、以下の実施例、比較例及び製造例中の「部」の記載は、特に指定しない限り「重量部」を示す。
【０１６５】
＜粘度平均分子量の測定方法＞
まず、樹脂の粘度平均分子量の測定について説明する。
測定対象である樹脂をジクロロメタンに溶解し、濃度Ｃが６．００ｇ／Ｌの溶液を調製する。溶媒（ジクロロメタン）の流下時間ｔ0が１３６．１６秒のウベローデ型毛細管粘
度計を用いて、２０．０℃に設定した恒温水槽中で試料溶液の流下時間ｔを測定する。以下の式に従って粘度平均分子量Ｍｖを算出する。
ａ＝０．４３８×ηsp＋１          ηsp＝（ｔ／ｔ0）−１
ｂ＝１００×ηsp／Ｃ              Ｃ＝６．００
η＝ｂ／ａ
Ｍｖ＝３２０７×η1.205
【０１６６】
＜樹脂の製造＞
以下、ポリエステル樹脂の製造方法について説明する。
［製造例１（樹脂Ｘの製造）］
１０００ｍＬビーカーに水酸化ナトリウム２３．０１ｇとＨ2Ｏ９４０ｍＬを量り取り
、攪拌しながら溶解させた。そこにビス（４−ヒドロキシ−３−メチルフェニル）メタン（以下適宜「ＢＰ−ａ」という）４９．３６ｇを添加、攪拌、溶解した後、このアルカリ水溶液を２Ｌ反応槽に移した。次いで、ベンジルトリエチルアンモニウムクロライド０．５７６６ｇ及び２，３，５−トリメチルフェノール１．２９５５ｇを順次反応槽に添加した。
【０１６７】
次に、ジフェニルエーテル−４，４’−ジカルボン酸クロライド６５．２７ｇとジクロロメタン４７０ｍＬとの混合溶液を滴下ロート内に移した。重合槽の外温を２０℃に保ち、反応槽内のアルカリ水溶液を攪拌しながら、滴下ロートよりジクロロメタン溶液を１時間かけて滴下した。さらに５時間攪拌を続けた後、ジクロロメタン７８３ｍＬを加え、撹拌を７時間続けた。
【０１６８】
その後、酢酸８．３４ｍＬを加え３０分攪拌した後、攪拌を停止し有機層を分離した。この有機層を０．１Ｎ水酸化ナトリウム水溶液９４２ｍＬにて洗浄を２回行ない、次に０．１Ｎ塩酸９４２ｍＬにて洗浄を２回行ない、さらにＨ2Ｏ９４２ｍＬにて洗浄を２回行
なった。洗浄後の有機層をメタノール６２６６ｍＬに注いで得られた沈殿物を濾過にて取り出し、乾燥して目的の樹脂Ｘを得た。得られた樹脂Ｘの粘度平均分子量を上記の測定方法で測定したところ、５１，４００であった。樹脂Ｘの繰り返し構造を以下に示す。
【化１１】
2007213052.tif 000012
【０１６９】
［製造例２（樹脂Ｙの製造）］
反応槽１に、脱塩水３９２Ｌと２５重量％水酸化ナトリウム水溶液４０．５８ｋｇと、１，１−ビス（４−ヒドロキシ−３−メチルフェニル）エタン（以下適宜「ＢＰ−ｂ」という）２３．０１ｋｇとを投入、攪拌し、ＢＰ−ｂのアルカリ水溶液を調製した。その後、ベンジルトリエチルアンモニウムクロライド０．２５５２ｋｇと２，３，５−トリメチルフェノール０．６７２５ｋｇとを順次反応槽に投入した。
【０１７０】
また、反応槽２に、ジクロロメタン２８６ｋｇとジフェニルエーテル−４，４’−ジカルボン酸クロライド２８．２０ｋｇとを投入、撹拌し、ジフェニルエーテル−４，４’−ジカルボン酸クロライドのジクロロメタン溶液を調製した。
反応槽１の外温を２０℃に保ち、反応槽１を攪拌しながら、反応槽２のジクロロメタン溶液を１時間かけて反応槽１へ投入した。反応槽１の攪拌を４時間続けた後、ジクロロメタン４６８ｋｇを加え、撹拌を８時間続けた。その後、酢酸３．８６ｋｇを加え３０分攪拌した後、攪拌を停止し有機層を分離した。
【０１７１】
この有機層を０．１Ｎ水酸化ナトリウム水溶液４２４Ｌで洗浄し、有機層を分離した後、有機層の遠心分離操作を行ない、有機相中に残存している水分を除去した。再度、得られた有機層を０．１Ｎ水酸化ナトリウム水溶液４２４Ｌで洗浄し、有機層を分離した後、有機層の遠心分離操作を行ない、有機相中に残存している水分を除去した。
【０１７２】
この有機層を０．１Ｎ塩酸４２４Ｌで４回洗浄し、さらに脱塩水４２４Ｌで２回洗浄した後、分離した有機層の遠心分離操作を行ない、有機層中に残存している水分を除去した。温水造粒装置にて有機相中に溶解している樹脂を取り出し、ろ過、乾燥して目的の樹脂４１．７ｋｇを得た。得られた樹脂Ｙの粘度平均分子量を上記の測定方法で測定したところ、４１，０００であった。樹脂Ｙの繰り返し構造を以下に示す。
【化１２】
2007213052.tif 000013
【０１７３】
［製造例３（樹脂Ｚの製造）］
製造例２において、反応槽１にジクロロメタン４６８ｋｇを加えたあとの撹拌を、８時間から６時間に短縮した以外は、製造例２と同様にして、製造例２と同じ繰り返し構造の樹脂Ｚを得た。得られた樹脂Ｚの粘度平均分子量を上記の測定方法で測定したところ、４０，０００であった。
【０１７４】
＜感光体シートの製造＞
［実施例１］
下引き層用分散液は、次のようにして製造した。即ち、平均一次粒子径４０ｎｍのルチル型酸化チタン（石原産業社製「ＴＴＯ５５Ｎ」）と、該酸化チタンに対して３重量％のメチルジメトキシシラン（東芝シリコーン社製「ＴＳＬ８１１７」）とを、高速流動式混合混練機（（株）カワタ社製「ＳＭＧ３００」）に投入し、回転周速３４．５ｍ／秒で高速混合して得られた表面処理酸化チタンを、メタノール／１−プロパノールの混合溶媒中でボールミルにより分散させることにより、疎水化処理酸化チタンの分散スラリーとした。該分散スラリーと、メタノール／１−プロパノール／トルエンの混合溶媒、及び、ε−カプロラクタム［下記式（Ａ）で表わされる化合物］／ビス（４−アミノ−３−メチルシクロヘキシル）メタン［下記式（Ｂ）で表わされる化合物］／ヘキサメチレンジアミン［下記式（Ｃ）で表わされる化合物］／デカメチレンジカルボン酸［下記式（Ｄ）で表わされる化合物］／オクタデカメチレンジカルボン酸［下記式（Ｅ）で表わされる化合物］の組成モル比率が、６０％／１５％／５％／１５％／５％からなる共重合ポリアミドのペレットとを加熱しながら撹拌、混合してポリアミドペレットを溶解させた後、超音波分散処理を行なうことにより、メタノール／１−プロパノール／トルエンの重量比が７／１／２で、疎水性処理酸化チタン／共重合ポリアミドを重量比３／１で含有する、固形分濃度１８．０％の下引き層用分散液とした。
【０１７５】
【化１３】
2007213052.tif 000014
【０１７６】
このようにして得られた下引き層形成用塗布液を、表面にアルミ蒸着したポリエチレンテレフタレートシート上に、乾燥後の膜厚が１．２μｍになるようにワイアバーで塗布、乾燥して下引き層を設けた。
次に、ＣｕＫα線によるＸ線回折においてブラッグ角（２θ±０．２）が２７．３゜に強い回折ピークを示し、図２に示す粉末Ｘ線回折スペクトルを有するオキシチタニウムフタロシアニン１０重量部を１，２−ジメトキシエタン１５０重量部に加え、サンドグラインドミルにて粉砕分散処理を行ない顔料分散液を作製した。こうして得られた１６０重量部の顔料分散液をポリビニルブチラール（電気化学工業（株）製、商品名＃６０００Ｃ）の５重量％１，２−ジメトキシエタン溶液１００重量部と適量の１，２−ジメトキシエタンに加え、最終的に固形分濃度４．０重量％の分散液を作製した。
この分散液を、上述の下引き層上に乾燥後の膜厚が０．４μｍとなるようにワイアバーで塗布した後、乾燥して電荷発生層を形成した。
【０１７７】
次に、特開２００２−８０４３２号公報中に示された以下式（Ａ）で表わされる構造に代表される幾何異性体の組成物からなる電荷輸送物質（Ａ）５０重量部、製造例１で製造した樹脂Ｘ１００重量部、酸化防止剤として下記式（ａ）で表わされる構造を有するオクタデシル−３−（３，５−ジ−ｔ−ブチル−４−ヒドロキシフェニル）プロピオネート（チバガイギー社製、商品名Ｉｒｇａｎｏｘ１０７６）８重量部、及び、レベリング剤としてシリコーンオイル０．０５重量部を、テトラヒドロフランとトルエンとの混合溶媒（テトラヒドロフラン８０重量％、トルエン２０重量％）６４０重量部に混合し、電荷輸送層形成用塗布液Ａを調製した。このとき、樹脂の溶媒に対する溶解性は良好であった。
【０１７８】
【化１４】
2007213052.tif 000015
【０１７９】
【化１５】
2007213052.tif 000016
【０１８０】
この電荷輸送層形成用塗布液Ａを上述の電荷発生層上に、乾燥後の膜厚が２５μｍとなるようにアプリケーターを用いて塗布し、１２５℃で２０分間乾燥して電荷輸送層を形成して、感光体シートＡ１を作製した。
【０１８１】
次に、塗布液の安定性を調べるために、電荷輸送層形成用塗布液Ａを室温で１ヶ月間保存した。この１ヶ月間常温保管された電荷輸送層形成用塗布液Ａを用いたこと以外は、感光体シートＡ１を作製したのと同様にして、感光体シートＡ２を作製した。
電荷輸送層形成用塗布液Ａを、室温でさらに２ヶ月（合計３ヶ月）間保存し、同様にして感光体シートＡ３を作製した。
【０１８２】
［実施例２］
実施例１の電荷輸送層形成用塗布液Ａに用いた樹脂Ｘを製造例２で製造した樹脂Ｙにした以外は、実施例１と同様にして、電荷輸送層形成用塗布液Ｂ、塗布液調製直後の感光体シートＢ１、塗布液室温保管１ヶ月後の感光体シートＢ２、及び、塗布液室温保管３ヶ月後の感光体シートＢ３を作製した。このときも、樹脂の溶媒に対する溶解性は良好であった。
【０１８３】
［実施例３］
実施例１の電荷輸送層形成用塗布液Ａに用いた樹脂Ｘを製造例３で製造した樹脂Ｚにした以外は、実施例１と同様にして、電荷輸送層形成用塗布液Ｃ、塗布液調製直後の感光体シートＣ１、塗布液室温保管１ヶ月後の感光体シートＣ２、及び、塗布液室温保管３ヶ月後の感光体シートＣ３を作製した。このときも、樹脂の溶媒に対する溶解性は良好であった。
【０１８４】
［実施例４］
実施例２の電荷輸送層形成用塗布液Ｂに用いた酸化防止剤を、Ｉｒｇａｎｏｘ１０７６からＢＨＴ（３，５−ジ−ｔ−ブチル−４−ヒドロキシトルエン）にした以外は、実施例２と同様にして、電荷輸送層形成用塗布液Ｄ、塗布液調製直後の感光体シートＤ１、塗布液室温保管１ヶ月後の感光体シートＤ２、及び、塗布液室温保管３ヶ月後の感光体シートＤ３を作製した。
【０１８５】
［実施例５］
実施例２の電荷輸送層形成用塗布液Ｂに用いた電荷輸送物質を、以下式（Ｂ）で表わされる構造を有する化合物（Ｂ）にした以外は、実施例２と同様にして、電荷輸送層形成用塗布液Ｅ、塗布液調製直後の感光体シートＥ１、塗布液室温保管１ヶ月後の感光体シートＥ２、及び、塗布液室温保管３ヶ月後の感光体シートＥ３を作製した。
【化１６】
2007213052.tif 000017
【０１８６】
［実施例６］
実施例５の電荷輸送層形成用塗布液Ｅに用いた樹脂Ｙを製造例３で製造した樹脂Ｚにした以外は、実施例５と同様にして、電荷輸送層形成用塗布液Ｆ、塗布液調製直後の感光体シートＦ１、塗布液室温保管１ヶ月後の感光体シートＦ２、及び、塗布液室温保管３ヶ月後の感光体シートＦ３を作製した。
【０１８７】
［実施例７］
実施例３の電荷輸送層形成用塗布液Ｃに用いた電荷輸送物質に代えて、下記式（Ｃ）で表わされる構造を有するジアミン化合物（Ｃ）を２５重量部と、下記式（Ｄ）で表わされる構造を有するジアミン化合物（Ｄ）を２５重量部とを混合したもの計５０重量部を用いたこと以外は、実施例３と同様にして、電荷輸送層形成用塗布液Ｇ、塗布液調製直後の感光体シートＧ１、塗布液室温保管１ヶ月後の感光体シートＧ２、及び、塗布液室温保管３ヶ月後の感光体シートＧ３を作製した。
【０１８８】
【化１７】
2007213052.tif 000018
【０１８９】
［実施例８］
電荷輸送層形成用塗布液Ｂに用いた酸化防止剤を、Ｉｒｇａｎｏｘ１０７６から１，３，５−トリメチル−２，４，６−トリス（３，５−ジ−ｔ−ブチル−４−ヒドロキシベンジル）ベンゼン（以下、酸化防止剤ＡＯＸ１と呼ぶことがある）に代えた以外は、実施例２と同様にして、電荷輸送層形成用塗布液Ｑ、塗布液調製直後の感光体シートＱ１、塗布液室温保管１ヶ月後の感光体シートＱ２、及び、塗布液室温保管３ヶ月後の感光体シートＱ３を作製した。
【０１９０】
［比較例１］
実施例２の電荷輸送層形成用塗布液Ｂにおいて、酸化防止剤Ｉｒｇａｎｏｘ１０７６を含有させない以外は、実施例２と同様にして、電荷輸送層形成用塗布液Ｈ、塗布液調製直後の感光体シートＨ１、塗布液室温保管１ヶ月後の感光体シートＨ２、及び、塗布液室温保管３ヶ月後の感光体Ｈ３を得た。
【０１９１】
［比較例２］
実施例３の電荷輸送層形成用塗布液Ｃにおいて、酸化防止剤Ｉｒｇａｎｏｘ１０７６を含有させない以外は、実施例３と同様にして、電荷輸送層形成用塗布液Ｉ、塗布液調製直後の感光体シートＩ１、塗布液室温保管１ヶ月後の感光体シートＩ２、及び、塗布液室温保管３ヶ月後の感光体Ｉ３を得た。
【０１９２】
［比較例３］
実施例５の電荷輸送層形成用塗布液Ｅにおいて、酸化防止剤Ｉｒｇａｎｏｘ１０７６を含有させない以外は、実施例５と同様にして、電荷輸送層形成用塗布液Ｊ、塗布液調製直後の感光体シートＪ１、塗布液室温保管１ヶ月後の感光体シートＪ２、及び、塗布液室温保管３ヶ月後の感光体Ｊ３を得た。
【０１９３】
［比較例４］
実施例６の電荷輸送層形成用塗布液Ｆにおいて、酸化防止剤Ｉｒｇａｎｏｘ１０７６を含有させない以外は、実施例６と同様にして、電荷輸送層形成用塗布液Ｋ、塗布液調製直後の感光体シートＫ１、塗布液室温保管１ヶ月後の感光体シートＫ２、及び、塗布液室温保管３ヶ月後の感光体Ｋ３を得た。
【０１９４】
［比較例５］
実施例７の電荷輸送層形成用塗布液Ｇにおいて、酸化防止剤Ｉｒｇａｎｏｘ１０７６を含有させない以外は、実施例７と同様にして、電荷輸送層形成用塗布液Ｌ、塗布液調製直後の感光体シートＬ１、塗布液室温保管１ヶ月後の感光体シートＬ２、及び、塗布液室温保管３ヶ月後の感光体Ｌ３を得た。
【０１９５】
［比較例６］
実施例２の電荷輸送層形成用塗布液Ｂに用いた樹脂Ｙの代わりに下記繰り返し構造単位で形成されるポリカーボネート樹脂Ｗを用いた以外は、実施例２と同様にして、電荷輸送層形成用塗布液Ｍ、塗布液調製直後の感光体シートＭ１、塗布液室温保管１ヶ月後の感光体シートＭ２、及び、塗布液室温保管３ヶ月後の感光体シートＭ３を作製した。樹脂Ｗの粘度平均分子量は４０，０００である。
【０１９６】
【化１８】
2007213052.tif 000019
【０１９７】
［比較例７］
実施例５の電荷輸送層形成用塗布液Ｅに用いた樹脂Ｙの代わりにポリカーボネート樹脂Ｗを用いた以外は、実施例５と同様にして、電荷輸送層形成用塗布液Ｎ、塗布液調製直後の感光体シートＮ１、塗布液室温保管１ヶ月後の感光体シートＮ２、及び、塗布液室温保管３ヶ月後の感光体シートＮ３を作製した。
【０１９８】
［比較例８］
比較例１の電荷輸送層形成用塗布液Ｈに用いた樹脂Ｙの代わりにポリカーボネート樹脂Ｗを用いた以外は、比較例１と同様にして、電荷輸送層形成用塗布液Ｏ、塗布液調製直後の感光体シートＯ１、塗布液室温保管１ヶ月後の感光体シートＯ２、及び、塗布液室温保管３ヶ月後の感光体シートＯ３を作製した。
【０１９９】
［比較例９］
比較例３の電荷輸送層形成用塗布液Ｊに用いた樹脂Ｙの代わりにポリカーボネート樹脂Ｗを用いた以外は、比較例３と同様にして、電荷輸送層形成用塗布液Ｐ、塗布液調製直後の感光体シートＰ１、塗布液室温保管１ヶ月後の感光体シートＰ２、及び、塗布液室温保管３ヶ月後の感光体シートＰ３を作製した。
【０２００】
［試験］
作製した感光体シートＡ１〜Ｐ１について、以下の電気特性試験と摩耗試験とを行ない、感光体シートＡ２〜Ｐ２及びＡ３〜Ｐ３については電気特性試験のみを行なった。これらの結果を表１にまとめた。
【０２０１】
＜電気特性試験１＞
電子写真学会測定標準に従って製造された電子写真特性評価装置（続電子写真技術の基礎と応用、電子写真学会編、コロナ社、４０４〜４０５頁記載）を使用し、上記感光体シートを直径８０ｍｍのアルミニウム製ドラムに貼り付けて円筒状にし、アルミニウム製ドラムと感光体シートのアルミニウム基体との導通を取った上で、ドラムを一定回転数６０ｒｐｍで回転させ、帯電、露光、電位測定、除電のサイクルによる電気特性評価試験を行なった。その際、感光体の初期表面電位が−７００Ｖになるように帯電させ、ハロゲンランプの光を干渉フィルターで７８０ｎｍの単色光としたものを０．８μＪ／ｃｍ2で露光
したときの露光後表面電位（以下、ＶＬと呼ぶことがある）を測定した。ＶＬ測定に際しては、露光から電位測定に要する時間を１００ｍｓとし、高速応答の条件とした。測定環境は、温度２５℃、相対湿度５０％で行なった。
【０２０２】
＜摩耗試験＞
上記感光体シートを直径１０ｃｍの円状に切断しテーバー摩耗試験機（Ｔａｂｅｒ社製）により、摩耗評価を行なった。試験条件は、２３℃、５０％ＲＨの雰囲気下、摩耗輪ＣＳ−１０Ｆを用いて、荷重なし（摩耗輪の自重）で１０００回回転後の摩耗量を試験前後の重量を比較することにより測定した。
【０２０３】
【表１】
2007213052.tif 000020
【０２０４】
この結果から、実施例１〜８の感光体形成用塗布液Ａ〜Ｇ，Ｑを用いて作製された感光体は、塗布液調製から３ヶ月を経過しても安定な電気特性を発現し、しかも、良好な耐磨耗性を示すことがわかる。これは、塗布液中に、本発明のバインダ樹脂を含有するとともに酸化防止剤を含有することによって効果が得られているものと考えられる。
【０２０５】
ところで、バインダ樹脂として、従前からあるポリカーボネートを使用した比較例６〜９の感光層形成用塗布液Ｍ〜Ｐによって作製された感光体は、酸化防止剤の有無に依らず経時で安定な電気特性は示すが、耐磨耗性に劣っている。また、酸化防止剤を含有した方が、含有しないものに比べた場合に電気特性が若干悪化している。
【０２０６】
一方、本発明にかかるポリエステル樹脂を含み、酸化防止剤を含有しない比較例１〜５の感光層形成用塗布液Ｈ〜Ｌによって作製された感光体は、耐磨耗性は優れるものの、経時で電気特性の劣化を示す上に、電荷輸送物質の種類によっては初期の電気特性が、酸化防止剤有りのものに比べて悪化している。これは、樹脂を合成した際の残存モノマー等の影響で、電荷輸送物質を初期的にも経時でも分解しているものと推定される。これは、樹脂の重合条件を変えた樹脂Ｙと樹脂Ｚに於いて、樹脂Ｙの方がより重合が進んでいると思われることと、樹脂Ｙを用いた塗布液の方が樹脂Ｚを用いた塗布液よりは劣化度合いが小さいこととも整合している。
【０２０７】
以上の結果より、本発明にかかるポリエステル樹脂および酸化防止剤を含有する感光層形成用塗布液は高い塗布液安定性を示し、且つ、それを用いて作製された感光体は耐磨耗性および電気特性に優れることがわかる。
【０２０８】
［実施例９］
次に、ドラム状の感光体での評価を行なった。
表面が鏡面仕上げされた外径３０ｍｍ、長さ３７５．８ｍｍ、肉厚１．０ｍｍのアルミニウム合金よりなるシリンダーの表面に、陽極酸化処理を行ない、その後、酢酸ニッケルを主成分とする封孔剤によって封孔処理を行なうことにより、約６μｍの陽極酸化被膜（アルマイト被膜）を形成した。
【０２０９】
また、電荷発生物質として下記構造を有する電荷発生物質１５部に１，２−ジメトキシエタン３００部を加え、サンドグラインドミルで８時間粉砕し、微粒化分散処理を行なった。続いて、ポリビニルブチラール（電気化学工業（株）製、商品名「デンカブチラール」＃６０００Ｃ）７．５部、フェノキシ樹脂（ユニオンカーバイド社製品、ＰＫＨＨ）７．５部を１，２−ジメトキシエタン２８５部に溶解したバインダー溶液と混合し、最後に１，２−ジメトキシエタンと４−メトキシ−４−メチル−２−ペンタノンの任意混合液１３５部を加えて、固形分（顔料＋樹脂）濃度４．０重量％のアゾ顔料分散液を調製した。
【化１９】
2007213052.tif 000021
【０２１０】
このアゾ顔料分散液と、実施例１で調製した電荷発生層形成用分散液とを１対１の重量比で混合し、アゾ顔料とチタニルフタロシアニンの両方を含む電荷発生層形成用塗布液を調製した。
この電荷発生層形成用塗布液に、陽極酸化処理したアルミニウムシリンダーを浸漬塗布し、乾燥後の膜厚が０．６μｍとなるように電荷発生層を作製した。
【０２１１】
次に、電荷輸送物質として下記構造を有する化合物（Ｅ）及び化合物（Ｆ）をそれぞれ３５部ずつ、合計７０部と、バインダ樹脂として製造例３で製造したポリエステル樹脂Ｚを１００部と、１，３，５−トリメチル−２，４，６−トリス（３，５−ジ−ｔ−ブチル−４−ヒドロキシベンジル）ベンゼンを２部と、レベリング剤としてシリコーンオイル（商品名  ＫＦ９６  信越化学工業（株））０．０５部とを、テトラヒドロフラン／トルエン（８／２）混合溶媒６４０部に混合し、電荷輸送層形成用塗布液（感光層形成用塗布液）Ｒを調製した。
【０２１２】
【化２０】
2007213052.tif 000022
【０２１３】
この電荷輸送層形成用塗布液を、上述の電荷発生層上に、乾燥後の膜厚が１８μｍとなるように浸漬塗布することで電荷輸送層を形成し、積層型感光層を有する感光体ドラムＲ１を得た。
【０２１４】
次に、塗布液の安定性を調べるために、電荷輸送層形成用塗布液Ｒを室温で３ヶ月間保存した。この３ヶ月間常温保管された電荷輸送層形成用塗布液Ｎを用いたこと以外は、感光体シートＲ１を作製したのと同様にして、感光体シートＲ３を作製した。このとき、塗布液Ｒにはゲル化などの症状は見られなかった。
【０２１５】
［比較例１０］
実施例９の電荷輸送層形成用塗布液Ｒに用いた１，３，５−トリメチル−２，４，６−トリス（３，５−ジ−ｔ−ブチル−４−ヒドロキシベンジル）ベンゼンを用いない他は実施例９と同様にして、電荷輸送層形成用塗布液Ｓ、塗布液調整直後の感光体ドラムＳ１、及び、塗布液室温保管３ヶ月後の感光体Ｓ３を得た。
【０２１６】
［評価］
以上で得られた電子写真感光体Ｒ１，Ｒ３，Ｓ１，Ｓ３について、以下の電気特性試験と実機評価とを行なった。これらの結果を表２にまとめた。
【０２１７】
＜電気特性試験２＞
電子写真学会測定標準に従って作製された電子写真特性評価装置（続電子写真技術の基礎と応用、電子写真学会編、コロナ社、４０４〜４０５頁記載）に装着し、以下の手順に従って、帯電、露光、電位測定、除電のサイクルによる電気特性の評価を行なった。
【０２１８】
感光体の初期表面電位が−７００Ｖになるように帯電させ、ハロゲンランプの光を干渉フィルターで４０５ｎｍの単色光としたものを照射して、表面電位が−３５０Ｖとなる時の照射エネルギー（μＪ／ｃｍ２）を感度Ｅ１とした。また、２．０μＪ／ｃｍ２で露光したときの露光後表面電位（−Ｖ）をＶＬ１とした。
同様に、干渉フィルターを用いて７６０ｎｍの単色光としたものを用い、まったく同様の手順で感度Ｅ２と露光後表面電位ＶＬ２を測定した。こちらは、いずれの感光体も測定できた。
上記のＥ１、ＶＬ１、Ｅ２及びＶＬ２の測定に際しては、露光から電位測定に要する時間を２００ｍｓとした。測定環境は、温度２５℃、相対湿度５０％で行なった。
【０２１９】
【表２】
2007213052.tif 000023
【０２２０】
この結果から、実施例９の塗布液Ｒは、調製直後であっても調製３ヶ月後であっても、４０５ｎｍ露光及び７６０ｎｍ露光のいずれの条件でも良好な電気特性を示すことがわかった。
【０２２１】
＜実機評価＞
作製した感光体ドラムを、Ａ３印刷対応である市販のタンデム型カラープリンター（沖データ社製  Ｍｉｃｒｏｌｉｎｅ  Ｐｒｏ  ９８００ＰＳ−Ｅ）のブラックドラムカートリッジに装着し、上記プリンターに装着した。
【０２２２】
ＭＩＣＲＯＬＩＮＥ  Ｐｒｏ  ９８００ＰＳ−Ｅの仕様
・４連タンデム
・カラー３６ｐｐｍ、モノクロ４０ｐｐｍ
・１２００ｄｐｉ
・ＤＣ接触ローラ帯電
・ＬＥＤによる書き込み
・除電光あり
・重合トナー
【０２２３】
次に本プリンターにパソコンを繋ぎ、グレイスケール（ハーフトーン）の画像を入力し、出力されるプリントアウトの濃度を確認したところ、実施例の塗布液Ｎを使用した感光体Ｒ１及びＲ３では、いずれも良好な濃度の画像が得られた。また、比較例１０の塗布液Ｓを使用した場合、３ヶ月経過した塗布液を用いた感光体Ｓ３を用いて印刷を繰り返すと濃度の低下が見られた。
【０２２４】
また、同カラープリンター（沖データ社製  Ｍｉｃｒｏｌｉｎｅ  Ｐｒｏ  ９８００ＰＳ−Ｅ）の露光部を改造し、日進電子製、小型スポット照射型青色ＬＥＤ（Ｂ３ＭＰ−８：４７０ｎｍ）の光が感光体に照射できるように改造した。
【０２２５】
この改造装置に、感光体Ｒ１及びＲ３を装着し、線を描かせたところ、良好な画像が得られた。また、上記小型スポット照射型青色ＬＥＤに、ストロボ照明電源ＬＰＳ−２０３ＫＳを接続し、点を書かせたところ、半径８ｍｍの点画像を得ることができた。
【産業上の利用可能性】
【０２２６】
本発明は電子写真感光体を使用する任意の分野で使用することが可能であり、特に、プリンタや複写機等の画像形成装置に用いて好適である。
【図面の簡単な説明】
【０２２７】
【図１】本発明の画像形成装置の一実施態様の要部構成を示す概略図である。
【図２】本発明の実施例及び比較例で用いたオキシチタニウムフタロシアニンの粉末Ｘ線回折スペクトルを示すＸ線回折図である。
【符号の説明】
【０２２８】
１    電子写真感光体
２    帯電装置（帯電ローラ）
３    露光装置
４    現像装置
５    転写装置
６    クリーニング装置
７    定着装置
４１  現像槽
４２  アジテータ
４３  供給ローラ
４４  現像ローラ
４５  規制部材
７１  上部定着部材（加圧ローラ）
７２  下部定着部材（定着ローラ）
７３  加熱装置
Ｔ    トナー
Ｐ    記録紙
【図１】
2007213052.tif 000029
【図２】
2007213052.tif 000030